"透明基材の一方の面に、体積ホログラム形成層、及び、ホログラムレリーフを有するレリーフホログラム形成層が設けられ、さらに、その上に、前記ホログラムレリーフに追従してフォトクロミック薄膜層が設けられていることを特徴とするホログラムシート。前記体積ホログラム形成層が透過型ホログラムを記録したものであることを特徴とする請求項1に記載のホログラムシート。前記体積ホログラム形成層が透過型ホログラム、及び、反射型ホログラムを多重記録したものであることを特徴とする請求項1に記載のホログラムシート。前記フォトクロミック薄膜層の発光によって再生されるレリーフホログラム再生像が、前記透過型ホログラムを再生する照明光となり、前記透過型ホログラムのホログラム再生像を出現させるものであることを特徴とする請求項2または3に記載のホログラムシート。そこで、本発明はこのような問題点を解消するためになされたものである。その目的は、体積ホログラム形成層の背後に、レリーフホログラム形成層及びフォトクロミック薄膜層を設け、そのフォトクロミック薄膜層の発色により体積ホログラムを照明し、明るさの十分なホログラム再生像を出現させることで、このホログラム再生像による真正性判定を容易、且つ、確実なものとすることができるホログラムシートを提供することである。さらに、このようなホログラムシートはこれまでに存在しないため、新規な装飾性及び、これを応用する偽造防止性を提供することである。上記の課題を解決するために、本発明のホログラムシートの第1の態様は、透明基材の一方の面に、体積ホログラム形成層、及び、ホログラムレリーフを有するレリーフホログラム形成層が設けられ、さらに、その上に、前記ホログラムレリーフに追従してフォトクロミック薄膜層が設けられていることを特徴とするものである。上記第1の態様のホログラムシートによれば、透明基材の一方の面に、体積ホログラム形成層、及び、ホログラムレリーフを有するレリーフホログラム形成層が設けられ、さらに、その上に、前記ホログラムレリーフに追従してフォトクロミック薄膜層が設けられていることを特徴とするホログラムシートを提供することができ、ホログラム再生像を明確に判定可能な、ホログラムシートを提供する。本発明のホログラムシートの第2の態様は、前記体積ホログラム形成層が透過型ホログラムを記録したものであることを特徴とするものである。上記第2の態様のホログラムシートによれば、前記体積ホログラム形成層が透過型ホログラムを記録したものであることを特徴とする第1の態様に記載のホログラムシートを提供することができ、通常照明光の下では、その照明側から何らのホログラム再生像も視認することができないが、所定の波長の光を照射することにより、初めてホログラム再生像を視認可能となる意外性や偽造防止性に優れる、ホログラムシートを提供することができる。本発明のホログラムシートの第3の態様は、前記体積ホログラム形成層が透過型ホログラム、及び、反射型ホログラムを多重記録したものであることを特徴とするものである。上記第3の態様のホログラムシートによれば、前記体積ホログラム形成層が透過型ホログラム、及び、反射型ホログラムを多重記録したものであることを特徴とする第1の態様に記載のホログラムシートを提供することができ、通常照明光の下では、その照明側から通常の反射型体積ホログラム再生像のみを視認することができ、所定の波長の光を照射することにより、さらに、レリーフホログラム再生像、及び、透過型の体積ホログラム再生像をも視認可能となる意匠性や偽造防止性に優れる、ホログラムシートを提供することができる。本発明のホログラムシートの第4の態様は、前記フォトクロミック薄膜層の発光によって再生されるレリーフホログラム再生像が、前記透過型ホログラムを再生する照明光となり、前記透過型ホログラムのホログラム再生像を出現させるものであることを特徴とするものである。上記第4の態様のホログラムシートによれば、前記フォトクロミック薄膜層の発光によって再生されるレリーフホログラム再生像が、前記透過型ホログラムを再生する照明光となり、前記透過型ホログラムのホログラム再生像を出現させるものであることを特徴とする第2または3に記載のホログラムシートを提供することができ、所定の波長の光を照射した際に、レリーフホログラム再生像に加えて、そのレリーフホログラム再生像が、体積ホログラム形成層に記録した透過型ホログラムの本来の照明光そのもの体積ホログラム記録時を再生する際に使用される照明光を意味する。となって、その透過型ホログラムを照明し、より鮮明な透過型ホログラム再生像を得ることが可能な、ホログラムシートを提供することができる。本発明のホログラムシートは、透明基材の上に、体積ホログラム形成層、及び、ホログラムレリーフを有するレリーフホログラム形成層が設けられ、さらに、その上に、前記ホログラムレリーフに追従してフォトクロミック薄膜層が設けられているものであり、また、その体積ホログラム形成層に、透過型ホログラムを記録、さらには、反射型ホログラムをも重ねて記録したものである。そして、体積ホログラム形成層の背後に設けたフォトクロミック薄膜層の発色波長と、体積ホログラム形成層に記録した透過型ホログラムの選択する波長とを実質的に同調させておくことにより、フォトクロミック薄膜層を発光させたときに、その透過型ホログラムのホログラム再生像の明るさを向上させ、そのホログラム再生像の隅々までを確実に視認できるようにするものである。さらには、そのホログラムレリーフに追従して設けられたフォトクロミック薄膜層が発光することにより、発色の波長のレリーフホログラム再生像が発現し、そのレリーフホログラム再生像そのものを参照光として記録している透過型ホログラムを、そのレリーフホログラム再生像が、再び参照光と等価となって照明することにより、その透過型ホログラムから、鮮明、且つ、明るいホログラム再生像を出現させるという高い偽造防止性を有するものである。体積ホログラムが形成された体積ホログラム形成層は、フォトポリマーフィルム等の透明なフィルムそのものを、体積ホログラムを有する体積ホログラム形成層とする方法、または、透明基材の少なくともその一方の面に、透明な樹脂をコーティングして、体積ホログラムを有する体積ホログラム形成層を設けた積層体とする方法により得られる。前者の方法においては、体積ホログラム形成層は、透明な材料又は、透明なフィルムで構成される単一の層となる。本発明のホログラムシートは、そのハンドリング適正や、偽造防止効果の信頼性を考慮して、後者の方法を用い、その透明基材として、厚みを薄くすることが可能であって、機械的強度や、ホログラムシートを製造する際の処理や、各種加工機の搬送用ガイドロールとの接触に対する耐磨耗性等が高く、それらの処理や、加工に適した耐溶剤性、耐熱性及び耐摩耗性等を有する、透明基材を用いることが好ましい。その加工方法にもよるので、限定されるものではないが、フィルム状もしくはシート状のプラスチックが好ましい。例えば、ポリエチレンテレフタレートPET、ポリカーボネート、トリアセチルセルロースTAC、等の各種のプラスチックフィルムを例示することができる。本発明に用いられる体積ホログラムは、そのホログラム形成層の層中に、種々の屈折率のパターンとして、そのホログラム画像を形成するホログラム記録ともいう。ホログラム形成層は、ホログラム記録用媒体にホログラム画像を形成した際の記録層を意味する。、いわゆる、位相ホログラムであって、この体積ホログラムが透過型ホログラムである場合には、その体積ホログラム形成層に光をあて、これを透過させるとき、光の位相は、屈折率のパターンにより変調され、その先においてホログラム再生像を観察することができる。ホログラム画像として画像化される物体一般的には、3次元物体、もしくは2次元物体が用いられる。もしくは、物体光を与え得るものであれば、光学系であっても、別途作成したホログラムからのホログラム再生像であってもよい。は、レーザー等が発振するコヒーレントな光によって照明され、そして感光性の記録用媒体が、この物体から反射発散された光を受けるように配置される。物体上の各点は記録媒体の全体に対して光を反射し、また記録用媒体上の各点は物体全体からの光を受け入れる。この反射発散された光束は物体光といわれている。同時に、コヒーレントな光の一部は物体をバイパスし物体を避けて通るという意味。、反射鏡等により、記録用媒体に向けられる。この光束は参照光といわれている。記録用媒体上に記録されるものは、媒体上に当たった参照光と物体光との相互作用で生ずる干渉パターンであり、この記録が、ホログラムとなる。ホログラムには、このような光学的記録方法によるものの他に、電子線描画装置を用いた直接描画タイプのものや、空間変調器を用いた電子的表示タイプのものなどがある。本発明のホログラムを形成する段階においては、いずれの方法も適宜使用することができ、以下、ホログラムと記載する場合は、これらのものが適宜含まれるものとする。この記録用媒体、すなわち、記録されたホログラムが、所定の手段で照明され、適切に観察されるとき、その照明用光源からの光は、物体から記録用媒体にもともと到達した波面を再生するように、そのホログラムにより回折され、それにより、ホログラムは、観察者に対して、物体の虚像を、記録媒体という窓を通して、完全な遠近差をもつ3次元の物体を見たように、認識させる。このホログラム記録及び再生の原理を以下に、説明する。物体がコヒーレント光で照明され,物体から回折された光が記録媒体より、物体光に比例した振幅を持つ光波であることがわかり、第3項は、より、物体波と共役な位相分布を持ち、2θの方向に伝播する光波であることがわかる。このようにして,ホログラフィの技術を使うと複素振幅分布を記録して再生することが出来る。本発明に用いられる透過型ホログラムは、参照光と物体光を同一の側から記録用媒体中に入射させ、両者がほぼ同じ方向に進行するようにして形成したホログラムであって、形成層自体を透明なものとすることにより、その位相分布のみを記録として残したものである。この時の参照光を、単純な平行光以外のもの、すなわち、別途作成したレリーフホログラムのレリーフホログラム再生像や、空間変調器による電子的ホログラム再生像等を用いる場合には、レリーフホログラム等が記録媒体に近接し過ぎて物体光を遮蔽してしまう不具合を解消するため、適宜なレンズ系を用いて、これらのホログラム再生像を、その記録面に結像する方法を用いる。いずれにしても、記録媒体中の物体光と参照光との相互作用は、屈折率の変化する材料の屈折率変化というフリンジ干渉縞を形成するが、このフリンジは、記録用媒体の面に対して、物体光と参照光とが対称な角度で入射する場合には、ほぼ垂直なフリンジとなる。そして、その物体光と参照光とが非対称な角度で入射する場合には、そのフリンジは、記録用媒体の面に対して、やや傾いたものとなる。また、本発明に用いられる反射型ホログラムは、参照光と物体光を反対の側から記録用媒体中に入射させ、両者がほぼ反対方向に進行するようにして形成したホログラム、いわゆる、リップマンホログラムである。以下、体積ホログラムであって、反射型ホログラムとしたものをリップマンホログラムともいう。この場合において、記録媒体中の物体光と参照光との相互作用は、屈折率の変化する材料の屈折率変化というフリンジ干渉縞を形成するが、このフリンジは、記録用媒体の面に対して、ほぼ平行な面となる。このリップマンホログラムを再生するとき、これらの各フリンジは入射光を観察者に向けて反射する鏡として作用し、それで、このリップマンホログラムは、透過よりもむしろ反射で観察される。このように形成されたホログラムは、波長感度が甚だ高いため波長選択性のこと。特定の波長にのみ作用するという意味。、その再生には、白色光を用いることができるものである。すなわち、ホログラムを記録した際の光源に用いた波長の光をあらかじめ準備してその光で再生しなくとも、容易に得られる、広い波長領域を持つ光例えば、波長範囲が可視光線波長400nm~800nmをカバーするような太陽光や、ハロゲンランプ光など。を、その再生光として用いたとしても、そのホログラム記録に用いた波長以外の波長の光ホログラム記録に用いた波長以外の波長成分という意味。は、ほとんど位相変化を受けずそのまま透過し、ホログラム記録に用いた波長の光該当する波長成分という意味。のみ反射して、その光の像該当する波長成分により作られる、リップマンホログラム再生像を、視認することができる。体積ホログラムの記録方法及び、その再生方法は、図1を参照。図1では、1で透過型ホログラムを作成する方法を示し、また、この1を反射型ホログラムの第1ステップとして反射型ホログラム作成においては、この1がマスターホログラムとなる。、2による第2ステップにおいて、反射型ホログラムを作成する方法を示している。そして、3において、反射型ホログラムすなわち、リップマンホログラムの再生方法を示している。また、図示していないが、図1中の1の記録の際、物体を記録材料に近接して設置し、物体とは反対の方向から記録材料を透過して物体を照明するように参照光を投射すると、1ステップでリップマンホログラムを作成することができる。さらには、図1中の1の段階において、参照光をレリーフホログラム再生像とする場合には、レリーフホログラムを記録材料に近接して平行に配置することとなるが、そうすると物体光まで、このレリーフホログラムを通過してしまうため、レリーフホログラムを物体光を遮らない距離まで記録媒体から遠ざけ、この間に凸レンズを配置して、凸レンズによるレリーフホログラム再生像の実像を記録媒体上に結像させるものとする。図示せず。ホログラムの原理で作製されるホログラフ鏡は、反射型ホログラムのもっとも簡単なものである。これは、2つのコヒーレントな平面波を、記録用媒体に対して反対の方向から投射し、記録用媒体中でその2つのコヒーレントな平面波が交差する、ホログラムである。これは単一のレーザー光を分割し記録用媒体の所で両光を合体させるか、あるいは分割しないレーザー光を、記録用媒体を通して、その後ろの平面鏡上に投射することにより作ることができる。これにより均一な間隔のフリンジの一組が形成され、投射された2つの光間の鈍角の2等分線に対して平行に配列され、三角関数の強度を有することになる。この鈍角が、180度であり、2つの投射した光の波面が媒体の面に対して直角であるならば、各フリンジは媒体の面に対して平行となる。そして、この鈍角が、180度以下であるか、または2つの光が媒体の面に対して直角でないときは、反射性のフリンジは媒体の面に関して鋭角に傾いて形成される。ホログラフ鏡はその反射効率、屈折率変調、および反射光の分光帯域と分光特性などにより特性化される。反射ホログラムを形成する実質的に水平なフリンジは、透過型ホログラムを形成する垂直なフリンジよりも、記録することが困雌である。その第1の理由は、より高い解像性、すなわち、単位長さ当りに、より多数のフリンジが必要であって、フリンジの間隔は非常に小さくなる。反射型ホログラムは透過型ホロクラムよりも単位長さ当り約3倍~約6倍多いフリンジを必要とする。その第2の理由は、記録用媒体の収縮に対する水平なフリンジの敏感性である。露光中の記録用媒体の収縮はフリンジの消失を招き、もし収縮がひどいときはホログラムの形成が妨げられる。これは透過型ホログラムの場合とは対照的なものであり、透過型ホログラムでは収縮はほとんど影響がないか、あるいはフリンジが媒体の面に対して直角ならば影響がなく、フリンジが媒体の面から45度以上傾いているときに、比較的僅かな画像の歪みを生ずるだけである。この第2の理由からは、再生画像の信頼性の高い、透過型ホログラムを真正性判定に使用することは好ましい。以上の体積ホログラムを形成する、体積ホログラム形成層には、各種の透明な材料又は、透明なフィルムが用いられる。すなわち、銀塩写真乳剤、重クロム酸ゼラチン、フォトレジスト、フォトポリマー材料、無機材料からなるフォトリフラクティブ材料、フォトクロミック材料等及び、それらの材料からなるフィルムがある。銀塩写真乳剤としては、高感度及び、高解像度が求められる。フォトレジストには、ポジ型フォトレジストと、ネガ型フォトレジストをいずれも用い得る。フォトポリマー材料としては、架橋型フォトポリマー、ラジカル重合型フォトポリマー、カチオン重合型フォトポリマー、化学増幅型フォトポリマー、ナノ粒子分散系フォトポリマー等を用いることができ、その取り扱い適正は、特に優れる。フォトクロミック材料は、光や熱等の特定の環境下において、その色調が変化するため、その意匠性はさらに高いものとなる。重クロム酸ゼラチンは、その屈折率変調の高さすなわち、高い回折効率、帯域幅対応性から、反射ホログラムの製作に選ばれる材料である。但し、重クロム酸ゼラチンは保存性に課題があり、反射ホログラム形成後に、湿式処理を必要とする。このため、この材料はホログラム記録の直前に新たに調製しなければならず、あるいは、予備硬化させたゼラチンを使用しなければならず、画像の再生効率を低下させる。湿式処理は、ホログラム形成に際し、付加的工程をもち込むことになり、そして処理中に材料が膨潤し、ついで収縮する際に寸法的な変化を生じやすい。これらの寸法的な変化はフリンジの間隔に影響する。従って、重クロム酸ゼラチンによって高品質の反射ホログラムを作製することは、時間がかかり、かつ、困難である。いくつかの処理工程を必要とする、銀塩写真乳剤、或いは、重クロム酸ゼラチンに対して、1回処理工程のみを必要とする固体光重合性材料、すなわち、フォトポリマー材料は、好適である。フォトポリマー材料の例としては、固体の光重合性組成物であって、熱可塑性重合体結合剤、付加重合可能なエチレン系不飽和単量体、及び、不飽和単量体の重合を活性化する光開始剤からなる、屈折率変調を有する光重合性組成物が挙げられる。熱可塑性重合体結合剤は、溶媒可溶性の熱可塑性重合体であるが、単独で、又は、互に組合せて使用することができ、例えば、アクリレート及びアルファーアルキルアクリレートエステル、ポリビニルエステル、飽和及び不飽和ポリウレタン、ブタジェン及びイソプレン重合体及び共重合体、エポキシ化物、ポリアミド等、並びに、それらの混合物を使用できる。エチレン系不飽和単量体は、単一の単量体として、又は、組合せて使用することができる単量体として、スチレン、2-クロロスチレン、2-ブロモスチレン、メトキシスチレン、アクリル酸フェニル等を用いることができる。光開始剤としは、遊離ラジカル発生付加重合開始剤等を使用することができる。フォトポリマー材料としては、さらに、フッ素含有ポリマー、付加重合可能なエチレン性不飽和モノマー、及び、光開始剤を有する、光重合性組成物を用いることができる。フッ素含有ポリマーとしては、テトラフルオロエチレンまたはへキサフルオロプロピレンのような、過フッ素化モノマーとビニルアセテートとから作られたポリマーが挙げられる。コヒーレント光による露光によって、このモノマーは、未露光域とは異なる屈折率とレオロジー的性質をもつ、高分子量のフォトポリマーを形成するように光重合する。この高分子量のフォトポリマーは実質的に固体ではあるが、各成分は電離放射線による一様、且つ、全面に渡る露光、または、高温度で熱処理することで定着されるまでは、コヒーレント光による露光中、および、露光後も、内部拡散をする。このフォトポリマーは、その厚さと屈折率変調とにより決定される、所定の中心波長、及び、波長領域分散帯域をもつ光を反射する。そこで、その厚さは、用途、および、光学系の光学的な要請、すなわち使用中にホログラムを照明再生するのに用いる光の帯域幅、に対して一致させられる。一般的に狭い帯域幅用の応用には、比較的厚いフォトポリマーが選ばれ、広い帯域幅用の応用には比較的薄いフォトポリマーが選ばれる。使用されるフッ素含有ポリマーは、フォトポリマーのその他の各成分と両立し得るフッ素含有ポリマーであり、塗布されたときに実質的に固体の透明な皮膜を作るものである。実質的に固体とは塗布された皮膜が、溶剤を除去した後に、一般的に固体材料の有している諸特性例えば寸法安定性を有していることを意味している。フッ素含有ポリマー中のフッ素の存在は、一般に、フォトポリマーの屈折率を低下させ、これによりホログラム画像化後のフォトポリマーにおいて、増加したより大きなという意味。屈折率変調が達成される。屈折率変調は、フッ素含有量の増加とともに増大するが、フォトポリマーに不透明化を起こさせないためには、そのフッ素の存在量は限定される。従って、フッ素の含有量は、その効果が、1のような低レベルにあっても達成されるものの、代表的には、10~20の範囲内とされる。フッ素の含有量は、用途に応じた屈折率変調を達成するために調整可能である。フッ素は、フッ素含有ポリマーを構成する他のモノマーとフッ素含有モノマーとを共重合するか、または、フッ素含有ポリマーとの反応により導入する。例えば、フッ素含有ポリマーが、アルコール、または、酸置換基のような官能基を含むとき、フッ素を導入するためには縮合、アセタール化、ケタール化、またはエステル化反応などが使用できる。フッ素含有ポリマーには、ビニルエステル、ビニルアルコール、ビニルエーテル、ビニルアセタール/ブチラール、またはプレポリマー類あるいはこれらの混合物と、フッ素化モノマーとのポリマー類等を用いることができる。以上のフッ素含有ポリマー、付加重合可能なエチレン性不飽和モノマー、及び、光開始剤からなる、光重合性組成物は、その透明性を維持しつ、大きな屈折率変調を有するため、高い透明性と、鮮明なホログラムの再生を必要とする、本発明のホログラムシートに好適である。また、透明な樹脂、すなわち、光重合性組成物としては、カチオン重合性化合物、ラジカル重合性化合物、特定波長の光に感光してラジカル重合性化合物を重合させる光ラジカル重合開始剤系、及び上記特定波長の光に対しては低感光性であり、別の波長の光に感光してカチオン重合性化合物を重合させる光カチオン重合開始剤系からなる感光性材料が用いられる。この光重合性組成物は、光ラジカル重合開始剤系が感光するレーザー光等の光を照射し、次いで光カチオン重合開始剤系が感光する上記レーザー光等の光とは別の波長の光を照射することによりリップマンホログラムが記録される。レーザー光等の光の照射以下、第1露光によってラジカル重合性化合物を重合させた後、カチオン重合性化合物は、その次に行う全面露光以下、後露光によって組成物中の光カチオン重合開始剤系を分解させて発生するブレンステッド酸あるいはルイス酸によってカチオン重合するものである。カチオン重合性化合物としては、ラジカル重合性化合物の重合が比較的低粘度の組成物中で行なわれるように室温液状のものが用いられる。そのようなカチオン重合性化合物としてはジグリセロールポリグリシジルエーテル等が例示される。ラジカル重合性化合物は、分子中に少なくとも1つのエチレン性不飽和二重結合を有するものが好ましい。また、ラジカル重合性化合物の平均屈折率は上記カチオン重合性化合物のそれよりも大きく、好ましくは0.02以上大きいとよく、小さいと屈折率変調が不十分となり好ましくない。ラジカル重合性化合物としては、アクリルアミド、メタクリルアミド等が例示される。光ラジカル重合開始剤系は、体積ホログラム作製のための第1露光によって活性ラジカルを生成し、その活性ラジカルがラジカル重合性化合物を重合させる開始剤系であればよく、また、一般に光を吸収する成分である増感剤と活性ラジカル発生化合物や酸発生化合物を組み合わせて用いてもよい。光ラジカル重合開始剤系における増感剤は可視レーザー光を吸収するために色素のような有色化合物が用いられる場合が多いが、無色透明体積ホログラムとする場合には、シアニン系色素が好ましい。シアニン系色素は、一般に光によって分解しやすいため、後露光、または室内光や太陽光の下に数時間から数日放置することにより、体積ホログラム中の色素が分解されて可視域に吸収を持たなくなり、無色透明な体積ホログラムが得られる。このような無色透明性は、本発明のホログラムシートに、接着剤層を付加して、ホログラムラベルとしたり、さらに、透明基材と体積ホログラム形成層との間に剥離層を挿入してホログラム転写箔として、被貼着体や被転写体に、貼着または転写した際に、そのホログラムラベルやそのホログラム転写層を通して、被貼着体や被転写体上のデザインや顔写真を確認する際に好適である。光カチオン重合開始剤系は、第1露光に対しては低感光性で、第1露光とは異なる波長の光を照射する後露光に感光してブレンステッド酸、あるいはルイス酸を発生し、カチオン重合性化合物を重合させるような開始剤系とするとよく、第1露光の間はカチオン重合性化合物を重合させないものが特に好ましい。その体積ホログラム形成層の厚さは、10μm~100μmとする。好適には、20μm~50μmである。もちろん、この厚さは薄い方がコスト面や、透明性を確保するためには有利であるが、10μm未満では、十分な光選択性が得られず、また、鮮明なホログラム再生像を得ることが困難である。しかし、100μmを超えると、コスト面で不利となるだけでなく、その熱変形によるホログラム再生像の歪みが顕著となり、また、その加工適性も劣化する。以上の方法は、樹脂を担持するための透明基材を介することなく、直接樹脂から形成することができるため、あらかじめ透明基材に樹脂をコーティングしておく工程を不要とすることも可能で、この場合には、コスト面及び、管理面において優れるものとなる。本発明の方法、すなわち、透明基材の一方の面に、透明な樹脂をコーティングして、体積ホログラムを形成するための体積ホログラム形成層を設けた積層体とする方法においては、体積ホログラム形成層は、光重合性組成物の塗布液例えば、固形分15~25を、透明基材が、1枚毎のシート状であればバーコート、スピンコート、又はディッピング等により塗布形成され、また、透明基材、がロール状の長尺の状態で塗布するのであれば、グラビアコート、ロールコート、ダイコート、又はコンマコート等により塗布する。体積ホログラム形成層は塗布液に合わせた乾燥ないし硬化の手段を用いて固化される。その光重合性組成物としては、一例として、組成物全体に対してカチオン重合性化合物を10~50、ラジカル重合性化合物を40~70、光ラジカル重合開始剤系を1~5、及び、光カチオン重合開始剤系を1~5とするとよく、全量を100となるように配合する。光重合性組成物は、必須成分および任意成分をそのまま、もしくは必要に応じてメチルエチルケトン等のケトン系溶媒、酢酸エチル等のエステル系溶媒、トルエン、キシレンなどの芳香族系溶媒、メチルセロソルブ等のセロソルブ系溶媒、メタノール等のアルコール系溶媒、テトラヒドロフラン、ジオキサン等のエーテル系溶媒、ジクロロメタン、クロロホルム等のハロゲン系溶媒と配合し、冷暗所にて、高速撹拌機を使用して混合することにより調製される。この光重合性組成物は、その透明性を維持しつ、鮮明な体積ホログラムを再生でき、且つ、高い破断強度、小さい破断伸度、さらには、高い鉛筆硬度を有するため、高い透明性と、引張り耐性や耐摩耗性等の強靭な物理特性などの高い信頼性を必要とする偽造防止用途に、好適である。光重合性組成物そのものからなるシートや、フィルム、さらには、透明基材上にコーティングした光重合性組成物、すなわち、体積ホログラム形成層に、上記した方法を用いて体積ホログラムを形成することができる。体積ホログラムは、物体光と参照光との光の干渉による干渉縞を上記したような、いわゆる、体積ホログラムの原理でホログラムを記録したものであり、例えば、フレネルホログラムなどのレーザー再生ホログラム、イメージホログラム及び白色光再生ホログラム、さらに、それらの原理を利用したカラーホログラム、コンピュータジェネレーティッドホログラムCGH、ホログラフィック回折格子などとすることができる。また、マシンリーダブルホログラムのように、その再生光を受光部でデータに変換し所定の情報として伝達したり、真偽判定を行うものであってもよい。ここで、本発明のホログラムシートを観察する者に、このホログラムシートが通常の単なるリップマンホログラムであると思わせるために、自然光下では視認できない透過型ホログラム選択された特定の波長による反射光が存在しないことを意味する。に加えて、それらの観察者が自然光下で目視にて鑑賞可能な反射型ホログラム、すなわち、リップマンホログラム選択的波長による反射光が生じ、ホログラム再生像を出現させることを意味する。を、少なくとも1種類は、多重記録しておくことが必須である隠しホログラムである透過型ホログラムの記録に重ねて、反射型ホログラムを記録するという意味。。この際、透過型ホログラムの再生効率ホログラムとして、回折格子を記録した際の回折効率に相当する。を反射型ホログラムの再生効率よりも小さくすることが、その透過型ホログラムの隠し効果を高める上で、好適である。体積ホログラム形成層は、いわゆるホログラフィー露光装置による所定の波長範囲のレーザー光等の光を使用し、ラジカル重合性化合物を重合させてその内部に干渉縞が記録される。この段階で、記録された干渉縞による回折光が得られ、体積ホログラムが形成されるが、体積ホログラム形成層として、カチオン重合性化合物、ラジカル重合性化合物、光ラジカル重合開始剤系、及び光カチオン重合開始剤系からなる感光性材料を用いた場合には、未反応のまま残っているカチオン重合性化合物を更に重合させるために、後露光として光カチオン重合開始剤系の感光する光例えば波長200~800nmを全面照射して体積ホログラムを固定化するとよい。なお、後露光の前に体積ホログラム形成層を熱や赤外線で処理することで回折効率、回折光のピーク波長、半値巾などを変化させることもできる。体積ホログラムを形成した体積ホログラム形成層は、そのホログラムを形成したときに使用したレーザー等の光源波長これが、上記した参照光や、物体光となる。によって、その層の中に、フリンジ干渉縞を屈折率の部分的な変化屈折率変調という形で、3次元的に記録したものフリンジ全体が立体的構造となるという意味。である。このフリンジは、上記したホログラム形成時に使用した光源波長で照明したときにのみ、干渉現象を発生し、観察者の目に視認可能となる反射再生像体積ホログラム再生像を出現させる。しかしながら、このフリンジを、上記の波長以外の光で照明したときは、上記した干渉現象が発生せず、わずかな散乱現象が生じるのみで、その光はそのまま透過することになる。例えれば、可視光線領域内である、発振波長442nmの固体レーザーHeCdレーザー。を用いて体積ホログラムを形成し、体積ホログラム形成層とすると、その体積ホログラム形成層に、488nmや、520nm等の可視光線領域に別の発光波長を有する光源の光を投射しても、体積ホログラムを再生せず、しかも、反射光をも発生しないシートと空気との界面でのわずかな界面反射は存在するが、フリンジによる反射光は発生しない。。このことは、体積ホログラム形成層の背後に設けたフォトクロミック薄膜層が発光し、そのフォトクロミック薄膜層によって定まる波長の光がこの体積ホログラム形成層を透過しても、その波長が、上記した442nmと異なる場合には、何らの干渉現象も発生せず、結果として、何らのホログラム再生像も現れないこととなる。従って、このフォトクロミック薄膜層の発色波長は、透過型体積ホログラムの記録波長と実質的に同一実際の記録波長に対して、±5以内を意味する。、もしくは、この記録波長を含む波長域を有するものとする。また、体積ホログラムは、照明光の照明角度を最適値再生時に最適な照明角度は、ホログラム形成時の参照光と記録用媒体とが成す角度となる。とは異なるものとすることでも、上記したフリンジの干渉現象が低下するため、フォトクロミック薄膜層内のフォトクロミック分子から比較的全方向へ発する蛍光の内、この参照光と記録媒体とが成す角度と、実質的に同一の角度で入射する蛍光が選択的に干渉現象を強く受け、互いに強め合って、ホログラム再生像を再生することとなる。これは、体積ホログラム形成層によって、発色する光の方向をも選択されることを意味する。さらには、フォトクロミック薄膜層を発光させる所定の波長の光については、そのフォトクロミック薄膜層に入射する角度になんらの制限も無いことから、体積ホログラム形成層側から、その体積ホログラム形成層平面に対して浅い角度で入射させ、その反射角度が観察者の目の方向に向かないようにすることも可能であるし、フォトクロミック薄膜層の背後からやはり浅い角度でフォトクロミック薄膜層を照明することにより、その照明光源そのもの嵩張って、観察の障害となることを防止することも可能となる。これらの体積ホログラムを形成する際に用いられる光源としては、可視光波長領域にあるコヒーレントな光を発振発光するものであれば、いずれも用いることができるが、例えば、ガスレーザーとして、HeNeレーザーLGシリーズ発振発光波長は、594nm、633nm、0.5mW~30mW、HeNeレーザーLHシリーズ同、594nm、604nm、612nm、633nm、0.3mW~4.0mW、アルゴンレーザー同、488nm、514nm、40mW、HeCdレーザーIKシリーズ同、442nm、20mW~200mW、窒素/色素レーザーGL-301、窒素/色素レーザーGL-302同、360nm~990nmから選択可能。等、固体レーザーとして、ルビーレーザー同、694nm、パルスレーザー、小型CWレーザーNd:YAG、Nd:YLF、Nd:YVO4レーザーDirect同、405nm、445nm、447nm、473nm、488nm、638nm、643nm、647nm、655nm、690nm、785nm、小型CWレーザー同Crystal同、473nm、523nm、527nm、532nm、542nm、555nm、561nm、593nm、657nm、660nm、671nm、波長変換レーザーOptiシリーズ同、488nm、589nm、TOL90色素レーザー同、420nm~900nmから選択可能。等、半導体レーザーとして、SWL-7513H同、633nm、660nm、8mW~20mW、FKLA-100同、457nm、1W、LDM同、405nm、440nm、473nm、532nm、635nm、665nm、690nm、10mW~200mW等を用いることができる。さらに、上記の理由から、ホログラム再生像をより鮮明にするためには、発色する放射光に、時間的若しくは空間的なコヒーレンス性に類する特性を付与することが好ましく、例えば、フォトクロミック薄膜層の厚さを薄いものとしたり光の進行方向において、発色の発光点となるフォトクロミック薄膜層に含まれるフォトクロミック分子の位置を揃えるという意味。、発色波長の幅を狭くすることが望ましい干渉現象を生じない波長の光は、そのまま、ホログラム再生像にとってノイズもしくは迷光となるため。。また、フォトクロミック分子発光体を励起する励起光と、発色波長発光波長との波長差は大きい方が望ましく、さらに、観察時、その励起光をフィルタリングして発光光のみを増幅することも有効である。励起光源として、紫外線、可視光線、電子線、X線等のエネルギー及び場合に応じて、赤外線エネルギーを放射可能な光源を用いて、発色等をさせることができるが、ホログラム観察用さらには、ホログラム認証用に用いるためには、フォトクロミック分子に応じた光源を用いる必要があり、所定の強度、波長、さらには照明スポットのサイズを有する紫外線光源、可視光光源、場合により赤外線光源を用いる。フォトクロミック薄膜層は、レリーフホログラム形成層のホログラムレリーフに追従して設けられており、その発光により、さらに言及すれば、そのフォトクロミック薄膜層に含まれるフォトクロミック分子から個々に、照明光源の波長とは異なる波長の発色が発現する。すなわち、ホログラムレリーフは、位相ホログラムとしての位相差をレリーフ形状に現しているが、この位相差を有するレリーフ形状に追従して沿ってフォトクロミック薄膜層が設けられることにより、フォトクロミック薄膜層が呈する色調が、上記位相差を有して含んで観察されることになる。言い換えれば、フォトクロミック薄膜が所定の条件下において呈する色調を有する光がそのフォトクロミック薄膜層から発することになる。これは、レリーフホログラムを再生する場合に生じるホログラム再生の元となるホイヘンスの2次波に対し、本発明のホログラムシートの場合において、この2次波に相当するものが、ホログラムレリーフ面に配されたフォトクロミック薄膜の呈する色調以後、発した色として発色、若しくは、発色した光として、発色光、又は発光光とも表現する。であり、この発色光がその役目を担い、ホログラム画像に対応した回折格子群を含むホログラムレリーフが有する位相差を含んで発色光を観察者側に発するものである。この発色光が、ホログラムレリーフ面上の空間において干渉現象を起こし、その結果、所定の方向に所定のホログラム再生像を発現する。但し、このホログラムレリーフに追従して設けられたフォトクロミック薄膜層が、体積ホログラム形成層に近接している場合には、すなわち、体積ホログラム形成層上に設けられたレリーフホログラム形成層の厚さが薄い場合には、この干渉現象がまだ十分には発現しないまま、体積ホログラム形成層に入射することとなり、体積ホログラム形成層に対する、単なる平坦な照明光源として機能することとなる。しかし、その干渉現象は、体積ホログラム形成層を通過しつつ発現するため、本発明のホログラムシートから十分な距離を置いて観察している観察者においては、その干渉現象の結果であるレリーフホログラム再生像を視認することができる。すなわち、この場合には、フォトクロミック薄膜層の発光による、平坦な照明光による透過型ホログラム再生像と、上記したレリーフホログラム再生像の両方を視認できるものとなる。これに対して、このホログラムレリーフに追従して設けられたフォトクロミック薄膜層が、体積ホログラム形成層から比較的大きい距離をおいている場合には、すなわち、体積ホログラム形成層上に設けられたレリーフホログラム形成層の厚さが厚い場合には、この干渉現象がこのレリーフホログラム形成層内において十分に発現し、ここでレリーフホログラム再生像をほぼ形成した後に、体積ホログラム形成層に入射することとなり、レリーフホログラム再生像が体積ホログラム形成層に対する参照光として、機能することとなる。ここで、近接しているとは、1.0μm~10μmを意味し、比較的大きい距離とは、50μm~500μmを意味する。いずれにしても、フォトクロミック分子に応じた光源による照明により、体積ホログラム形成層上のレリーフホログラム形成層上に設けられたフォトクロミック薄膜層から、さらに言及すれば、そのフォトクロミック薄膜層に含まれるフォトクロミック分子から個々に、照明光源の波長とは異なる波長の発色等が発現する。その発色等が、照明光源とは異なる波長発色波長、もしくは、発色波長ともいう。を有することから、体積ホログラム形成層による正反射光0次回折光方向や、照明光波長励起光波長による回折方向とは異なる方向、すなわち、発色波長による回折方向へホログラム像の再生が行われる。但し、このフォトクロミック薄膜層の厚さが、不均一にレリーフホログラム形成層上に分布している場合には、その厚さ分布に起因する発色強度分布が、場合によっては、ホログラムを再生する光と不要な干渉を生じ、ホログラム再生像を不鮮明にする要因となり得る。この要因を排除するため、フォトクロミック薄膜層を、レリーフホログラム形成層上に均一な厚さで形成して、レリーフホログラム形成層上のどの位置からもすなわち、ホログラムレリーフのどの位置からも、同一の強度の発光が生じるようにし、ホログラム再生像の鮮明化を図り、また、レリーフホログラム再生像をも鮮明なものとすることができる。本発明のホログラムシートの照明光励起光として、可視光以外の紫外光や赤外光を使用した場合は、その光は観察者には見えず、あたかも照明光のないところからホログラム再生像が浮き上がっているように観察されるが、このホログラム再生像は、例え、照明光が、時間的空間的なコヒーレント性を有していても、結果として、励起発色というプロセスを経て発光するものであるため、その発光時の空間的なホログラムの位相を含んではいるとはいえ、その発光光同士の時間的及び空間的なコヒーレント性は小さく、ホログラム再生像や、レリーフホログラム再生像は通常のレーザー再生ホログラムのレーザー光照明による再生像よりその回折効率はやや低く、且つ、やや不鮮明となっている。もちろん、ビーム形状の回折光をビーム形状で観察するのみであれば、その色調と回折方向を確認することは容易であり、そのままでも真正性の判定に差し支えないが、上記したような、やや低回折効率、且つ、やや不鮮明なホログラム再生像を観察者が認識しその存在を正確に判定可能とするために、フォトクロミック分子の発光性能を向上させ、且つ、回折角度を大きくとって波長―回折角依存性を強め、照明光回折角度と発色光回折角度の差を大きくし、さらには、フォトクロミック薄膜層を薄くして、フォトクロミック薄膜層厚さ方向のばらつきを抑え且つ均一なものとすることが必要となる。さらには、時間的なコヒーレント性を発現するため、光源としてパルスレーザーで励起発色させ、そして別のパルスレーザーで消色して、パルスとパルスの時間的間隔を発色消色時間以上あけて照明することも好適である。これにより、一つの励起パルスによって生じた一つの発色の発光面が、次の励起パルスによって生じた発色面とは、互いに撹乱現象を起こさず、一つのパルスによって発現した一つの発色面によって生じるホログラフィックな干渉現象により、鮮明なホログラム再生像を観察することができるようになる。もちろん、単純に秒単位でON-OFFするストロボ状の光源を使用した場合でも、観察者には、連続して発光しているようにも見えるため、このような簡易な手段であっても目視で確認する場合には、上記した効果を十分得ることができる。ここで、フォトクロミック薄膜が、その色調を変化させる様子を、フォトクロミック分子ポテンシャル曲線図2参照。を用いて、以下に説明する。フォトクロミック分子Aは、ある波長λの光照射によってエネルギーを得て、励起状態の分子Aになる。STEP1このとき、励起状態となったフォトクロミック分子Aは分子内反応、例えば、cis-trance異性化反応や、閉環開環反応、酸化還元反応、水素移動による互変異性等を起こして、その分子の幾何構造や、電子構造を変化させる。この変化によって、フォトクロミック分子Aは、フォトクロミック分子Aとは違った波長の光λ′を吸収するフォトクロミック分子Bへと変化する。そして、フォトクロミック分子Bは、その吸収波長λ′の光の吸収STEP2、もしくは、熱エネルギーを吸収STEP3して、再び、フォトクロミック分子Aへと戻る。そしてこのSTEP1~STEP3を繰り返すことが可能である。このとき、フォトクロミック分子Bからフォトクロミック分子Aへの熱戻りのしやすさは、その基底状態ポテンシャルエネルギー△E図2:STEP3の大きさに依存することになる。熱戻りがしにくい、つまり△Eが極端に大きければ暗所に保存しておけばそのまま着色体を維持し続けることになる。このようなフォトクロミック分子は、これを光のみに依存するという意味でP型という。逆に、光が当たらなくなって、すみやかに脱色、もしくは、元の色調に戻る場合には、△Eは比較的小さい。このようなフォトクロミック分子は熱依存性があるという意味で、T型という。すなわち、フォトクロミック薄膜は、あるときはフォトクロミック分子Aで構成され、あるときは、フォトクロミック分子Bで構成されていることになる。フォトクロミック分子Aもしくは、Bはそれぞれ特徴のある光吸収曲線を有しており、フォトクロミック分子Aは波長λにおいて、フォトクロミック分子Bは波長λ ́において大きな吸収曲線部分を持つ。一例として、フォトクロミック分子Aにおける波長λが、紫外線領域にある場合、フォトクロミック分子Aは、無色透明であって、励起状態Aを経て、フォトクロミック分子Bに変化して初めて、可視光領域にある特定の波長これが波長λ ́の場合もある。を中心とする光の吸収により、特定の色調を呈するようになる。この色調を呈する状況は、フォトクロミック分子Bが、可視光領域において所定の光吸収曲線を有しており、このフォトクロミック分子Bに白色光を当てた際に、特定の波長を含む所定の波長領域の光を吸収し、吸収されなかった波長領域の光が発散光として、フォトクロミック分子Bからなるホロクロミック薄膜層から発することになる。この例によるホログラムシートにおいては、フォトクロミック分子Bから発する発散光が、上記したホイヘンスの2次波の役割を担うことになる。従って、フォトクロミック薄膜層がフォトクロミック分子Aで構成されているときには、このフォトクロミック薄膜層が無色透明であって、その位置にホログラムがあるとは認識できず、そのフォトクロミック薄膜層の背景にあるものが見えているが、波長λの照明光をフォトクロミック薄膜層に当てることにより、フォトクロミック薄膜層が上記した波長領域の光を発散し、その発散光の干渉により、その発散光の色調によるホログラムが空中に浮かんで見えることになる。この発散光の色調によるホログラム再生像は、フォトクロミック薄膜層が、上記したP型である場合には、その色調をしばらく維持し、徐々に消色し、また、フォトクロミック薄膜層が、上記したT型である場合には、比較的すみやかに色調が消色し、再び、無色透明となる。また、フォトクロミック分子A、Bがいずれも可視領域の色調を呈する場合には、ホログラム再生像の色調が変わる現象が現れることになる。本発明のホログラムシートのこのような効果を意匠性ととらえて、鑑賞用途に採用してもよい。また、T型の中でも、その消色の速さを非常に早いものとして、波長λの照明をはずすと同時に消色するように設計し、ホログラム真正性判定者が、ホログラムシートもしくはホログラムシート貼着物保持者から、そのホログラムシートもしくはホログラムシート貼着物を預かり、素早く波長λの照明を僅かな時間照射し、その瞬間に、上記した発色光によるホログラム再生像を視認して、真正であることを確認し、その後、すみやかに、そのホログラムシートもしくはホログラムシート貼着物を、その保持者に返却するなど、その真正性判定を、その保持者に気づかれずにに行うことを可能とすることもできる。この場合には、消色の速さを、発色強度発色濃度の半減期で表現して、その半減期が、0.1秒~数秒となるように設計する必要がある。こうすることで、波長λの光を照射すると、速やかに上記した変化が生じ、フォトクロミック分子Bの色調のホログラム再生像が現れ、波長λの光の照射を止めると、速やかに無色透明となる、真正性判定に優れるホログラムシートを提供することができる。もちろん、波長λの光を照射後、発色を確認し、速やかに波長λ ́の光を照射して消色するような判定システムを用いることも好適である。ここで、体積ホログラム形成層上に設けるレリーフホログラム形成層について説明する。レリーフホログラム形成層に用いられる透明な樹脂材料としては、各種の熱可塑性樹脂、熱硬化性樹脂、もしくは電離放射線硬化性樹脂を用いることができ、これらの樹脂材料を用いてホログラム形成層を形成するには、感光性樹脂材料にレリーフホログラムの干渉露光を行なって現像することによって直接的に形成することもできるが、予め作成したレリーフホログラムもしくはその複製物、またはそれらのメッキ型等を複製用型として用い、その型面を上記の樹脂材料の層に押し付けることにより、賦型を行なうのがよい。熱硬化性樹脂や電離放射線硬化性樹脂を用いる場合には、型面に未硬化の樹脂を密着させたまま、加熱もしくは電離放射線照射により、硬化を行わせ、硬化後に剥離することによって、硬化した透明な樹脂材料からなる層の片面にレリーフホログラムの微細凹凸ホログラムレリーフを意味する。を形成することができる。なお、同様な方法によりパターン状に形成して模様状とした回折格子を有する回折格子形成層も光回折構造として使用できる。レリーフホログラムは物体光と参照光との光の干渉による干渉縞を凹凸のレリーフ形状ホログラムレリーフの形状で記録されたもので、例えば、フレネルホログラムなどのレーザ再生ホログラム、及びレインボーホログラムなどの白色光再生ホログラム、さらに、それらの原理を利用したカラーホログラム、コンピュータジェネレーティッドホログラムCGH、ホログラフィック回折格子などがある。また、マシンリーダブルホログラムのように、その再生光を受光部でデータに変換し所定の情報として伝達したり、真偽判定を行うものであってもよい。レリーフホログラム形成層に設ける微細な凹凸ホログラムレリーフの形状を精密に作成するため、光学的な方法だけでなく、電子線描画装置を用いて、精密に設計されたレリーフ構造を作り出し、より精密で複雑な再生光を作り出すものであってもよい。このレリーフ形状は、ホログラムを再現もしくは再生する光もしくは光源の波長域と、再現もしくは再生する方向、及び強度によってその凹凸のピッチや、深さ、もしくは特定の周期的形状が設計される。また、カラーホログラム画像を、回折格子線からなる回折格子画素同一の回折格子線からなる単一回折格子エリアの最小単位。これら画素から回折光としてでてくる光の集合が一つのカラーホログラム画像を形成する。に要素分解し、所定の画素のサイズ、格子線ピッチ、格子線角度をその各要素に割り当てて再現するという画像処理方法を用いて形成することも可能である。凹凸のピッチ周期は再現もしくは再生角度に依存するが、通常0.1μm~数μmであり、凹凸の深さは、再現もしくは再生強度に大きな影響を与える要素であるが、通常0.01μm~0.5μmである。単一回折格子のように、全く同一形状の凹凸の繰り返しであるものは、隣り合う凹凸が同じ形状であればある程、反射する光の干渉度合いが増しその強度が強くなり、最大値へと収束する。回折方向のぶれも最小となる。立体像のように、画像の個々の点が焦点に収束するものは、その焦点への収束精度が向上し、再現もしくは再生画像が鮮明となる。ホログラムレリーフ形状を賦形複製ともいう。する方法は、回折格子や干渉縞が凹凸の形で記録された原版をプレス型スタンパとも呼ばれる。として用い、上記レリーフホログラム形成層上に、前記原版を重ねて加熱ロールなどの適宜手段により、両者を加熱圧着することにより、原版の凹凸模様を複製することができる。形成するホログラムパターンは単独でも、複数でもよい。上記の極微細な形状を精密に再現するため、また、複製後の熱収縮などの歪みや変形を最小とするため、原版は金属を使用し、低温高圧下で複製を行う。原版は、Niなどの硬度の高い金属を用いる。光学的撮影もしくは、電子線描画などにより形成したガラスマスターなどの表面にCr、Ni薄膜層を真空蒸着法、スパッタリングなどにより5~50nm形成後、Niなどを電着法電気めっき、無電解めっき、さらには複合めっきなどにより50~1000μm形成した後、金属を剥離することで作ることができる。複製方式は、平板式もしくは、回転式を用い、線圧0.1トン/m~10トン/m、複製温度は、通常60°C~200°Cとする。レリーフホログラム形成層の厚さは、上記したように、その目的に応じて、近接しているとは、1.0μm~10μm体積ホログラム形成層とレリーフホログラム形成層とを近接させる場合。、または、50μm~500μm体積ホログラム形成層とレリーフホログラム形成層との距離を比較的大きい距離とする場合。とする。そのいずれの場合にも、高い厚さ精度が必要とされるため、特に比較的大きい距離とする場合には、高い厚さ精度を有する25μm~350μm透明フィルムをラミネートし、その上にレリーフホログラム形成層を設けてもよい。本発明のホログラムシートは、透明基材、体積ホログラム形成層、レリーフホログラム形成層、及び前記ホログラムレリーフに追従して設けられたフォトクロミック薄膜層の4層構成からなり、この透明基材側から自然光や蛍光灯の一般的な照明光をあててた場合、上記した体積ホログラムの波長選択性により、そのホログラム再生像は、その選択された、非常に狭い波長域の光でしか再生されないためもちろん、その光の干渉効果により光の強度が強められる部分を生じるが。、そのホログラム再生像の明るさは、照明光の明るさよりかなり小さいものとなり、ホログラム再生像によって真正性を判定するにはやや不十分と言わざるを得ないものであるが、フォトクロミック薄膜層に適する波長紫外線等。の照明光を、透明基材側、もしくは、フォトクロミック薄膜層側からあてることで、フォトクロミック薄膜層から所定の波長域の光が発生し、この光が体積ホログラムの照明光となって、明るいホログラム再生像を再生するものである。従って、体積ホログラム形成層には、透過型ホログラムや、反射型ホログラムを記録して用いることができるが、発色の進行方向に沿って干渉現象を生じ、その先にホログラム再生像を出現させる、透過型ホログラムを記録する方が設計しやすく、この場合には、さらに、透明基材側からの自然光等の照明において、透明基材側からは何らのホログラム再生像をも視認することができないため、単なる透明シートとしか観察されず所望の印刷等を施しておれば、単なる印刷シートと観察される。、偽造防止性の高いものとなる。また、体積ホログラム形成層に上記した透過型ホログラムを記録した上で、さらに、反射型ホログラムを多重記録しておくと、透明基材側からの観察において、反射型ホログラムの再生像を視認可能となり、観察者に、単なるリップマンホログラムシートと認識させ、透過型ホログラムの存在をより隠ぺいすることが可能となる。もちろん、このホログラムシートのフォトクロミック薄膜層を発光させると、その反射型ホログラムの再生像とは、異なる方向に透過型ホログラムの再生像が現れるため、意匠性と偽造防止性をさらに高めることができるものである。この目的のために、反射型ホログラムの再生波長と、透過型ホログラムの再生波長を異なるものとするとともに、その再生角度も異なるものとする。この際の波長差は、50nm以上とし、好適には、100nm以上とする。再生波長を異なるものとすることは、上記したフリンジの周期を異なるものとすることを意味し、体積ホログラム形成層内におけるそれぞれのフリンジ間の不要な干渉を低減することができる。そして、再生角度差は、10度~40度とする。この差が40度を超えると、一方の観察角度がホログラムシート面に近いものとなるため、観察するのに不便となる。このようにして形成したホログラムシートは、そのフォトクロミック薄膜層上に適宜な粘着層もしくは、接着層を設けて、ラベルとし、適宜な被貼着体に貼付して用いることもできる。また、透明基材と体積ホログラム形成層との間に適宜な剥離層を設け、さらに、フォトクロミック薄膜層上に接着層を設けて転写箔とし、適宜な被転写体に転写して用いることも好適である。さらには、本発明のホログラムシートの各層に適宜、所望のデザインの印刷等を施し、その意匠性や偽造防止性を高めることも好適である。本発明のホログラムシートによれば、透明基材の一方の面に、体積ホログラム形成層、及び、ホログラムレリーフを有するレリーフホログラム形成層が設けられ、さらに、その上に、前記ホログラムレリーフに追従してフォトクロミック薄膜層が設けられていることを特徴とするホログラムシートが提供され、そのフォトクロミック薄膜層の発色により体積ホログラムを照明し、明るさの十分なホログラム再生像を出現させることで、このホログラム再生像による真正性判定を容易、且つ、確実なものとすることができるホログラムシートを提供できる。さらに、このようなホログラムシートはこれまでに存在しないため、新規な装飾性及び、これを応用する偽造防止性を提供することができる。以下、本発明の実施形態について、図面を参照しながら、詳細に説明する。透明基材本発明で使用される透明基材1は、厚みを薄くすることが可能であって、機械的強度や、ホログラムシートAを製造する際の加工に耐える耐溶剤性および耐熱性を有するものが好ましい。使用目的にもよるので、限定されるものではないが、フィルム状もしくはシート状のプラスチックが好ましい。図3参照。例えば、ポリエチレンテレフタレートPET、ポリカーボネート、ポリビニルアルコール、ポリスルホン、ポリエチレン、ポリプロピレン、ポリスチレン、ポリアリレート、トリアセチルセルロースTAC、ジアセチルセルロース、ポリエチレン/ビニルアルコール等の各種のプラスチックフィルムを例示することができる。その中でも、紫外線等の励起光に対する耐性を有するもの、例えば、紫外線吸収剤を含むものであってもよい。紫外線吸収剤を含むものは、自然光等の中に含まれる紫外線により微かではあるが、予定外のホログラム再生を防ぐ効果も有する。透明基材1の厚さは、通常5~100μmであるが、ホログラム再生像の視認性を配慮する場合には、5~50μm、特に5~25μmとすることが望ましい。体積ホログラム形成層上記した透明基材1の上に体積ホログラム形成層2を設ける。図3参照。体積ホログラム形成層2には、各種の透明な材料又は、透明なフィルムが用いられる。すなわち、銀塩写真乳剤、重クロム酸ゼラチン、フォトレジスト、フォトポリマー材料、無機材料からなるフォトリフラクティブ材料、フォトクロミック材料等及び、それらの材料からなるフィルムを用い得る。銀塩写真乳剤としては、高感度、高解像度が求められ、超微粒子銀塩や、金―カルコゲン増感や、還元増感を施した材料等が用い得る。フォトレジストとしては、ポジ型フォトレジストとして、ノボラック-DNQ系、又は、化学増幅型フォトレジスト、ネガ型フォトレジストとして、光架橋型フォトレジスト、又は、光重合型フォトレジスト等を用いることができる。銀塩写真乳剤、或いは、重クロム酸ゼラチンは、処理工程が多く煩雑であるが、固体光重合性材料、すなわち、フォトポリマー材料は、処理工程が1回のみであるため、好適である。これは、1工程で、固体の光重合性フィルムから、安定な高解像度のホログラムを作成することができ、ホログラフ情報をもつコヒーレントな光源に対する1回の露光により、屈折率変調を固定化した画像が得られることを意味する。このようにして形成されたホログラムは、光に対するその後の均一な露光によっても破壊されることなく、むしろ定着されまたは強化される。フォトポリマー材料は、熱可塑性重合体結合剤、付加重合可能なエチレン系不飽和単量体、及び、不飽和単量体の重合を活性化する光開始剤からなる、屈折率変調を有する光重合性組成物を用いる。熱可塑性重合体結合剤は、溶媒可溶性の熱可塑性重合体であり、単独で、又は、組合せて使用する。具体的には、;アクリレート及びアルファーアルキルアクリレートエステル、例えば、ポリメタクリル酸メチル及びポリメタクリル酸エチル、;ポリビニルエステル、例えば、ポリ酢酸ビニル、ポリ酢酸/アクリル酸ビニル、ポリ酢酸/メタクリル酸ビニル及び加水分解型ポリ酢酸ビニル;エチレン/酢酸ビニル共重合体、;飽和及び不飽和ポリウレタン、;ブタジェン及びイソプレン重合体及び共重合体、;エポキシ化物、例えば、アクリレート又はメタクリレート基を有するエポキシ化物、;ポリアミド、例えば、N-メトキシメチルポリヘキサメチレンアシツクアミド、;セルロースエステル、例えば、セルロースアセテート、セルロースアセテートサクシネート及びセルロースアセテートブチレート、;セルロースエーテル、例えば、メチルセルロース、並びにエチルセルロース;ポリカーボネート等、並びに、;ポリビニルアセタール、例えば、ポリビニルブチラール及びポリビニルホルマール等。特に好適には、セルロースアセテートラクテート重合体、ポリメタクリル酸メチル、メタクリル酸メチル/メタクリル酸及びメタクリル酸メチル/アクリル酸共重合体を含むアクリル系重合体及びプレポリマー、メタクリル酸メチル/アクリル酸又はメタクリル酸C2~C4アルキル/アクリル酸又はメタクリル酸の3元重合体、ポリ酢酸ビニル、ポリビニルアセタール、ポリビニルブチラール、ポリビニルホルマール等、並びに、それらの混合物である。さらに、ポリスチレン、ポリスチレン/アクリロニトリル、ポリスチレン/メタクリル酸メチル、並びに、ポリビニルペンデル、及び、それらの混合物を含むこともできる。エチレン系不飽和単量体は、単一の単量体として、又は、組合せて使用することができる単量体として、スチレン、2-クロロスチレン、2-ブロモスチレン、メトキシスチレン、アクリル酸フェニル、アクリル酸p-クロロフェニル、アクリル酸2-フェニルエチル、アクリル酸2-フェノキシエチル、メタクリル酸2-フェノキシエチル、フェノールエトキシレートアクリレート、アクリル酸2-p-クロロフェノキシエチル、アクリル酸ベンジル、アクリル酸2-1-ナフチロキシエチル、又はジメタクリレート、2,2-ジp-ヒドロキシフェニルプロパンジメタクリレート、ポリオキシエチル-2,2-ジp-ヒドロキシフェニルプロパンジメタクリレート、ビスフェノール-Aジ2-メタクリロキシエチルエーテル、エトキシル化ヒスフェノール-Aジアクリレート、ビスフェノール-A-ジ3-アクリロキシ-2-ヒドロキシプロピルエーテル、ビスフェノール-A-ジ2-アクリロキシエチルエーテル、テトラクロロ-ビスフェノール-A-ジ3-アクリロキシ-2-ヒドロキシプロピルエーテル、テトラクロロ-ビスフェノール-A-ジ2-メタクリロキシエチルエーテル、テトラブロモ-ビスフェノール-A-ジ3-メタクリロキシ-2-ヒドロキシプロピルエーテル、テトラブロモ-ビスフェノール-A-ジ2-メタクリロキシエチルエーテル、ジフェノール酸-ジ3-メタクリロキシ-2-ヒドロキシプロピルエーテル、1,4-ベンゼンフォールジメタクリレート、1,4-ジイソプロペニルベンゼン、ベンゾキノンモノメタクリレート、並びにアクリル酸2-β-N-カルバジルプロピオニロキシエチル等、を用いることができる。この単量体が、置換又は非置換フェニル、フェノキシ、ナフチル、ナフトキシ、3つまでの芳香族環を有するヘテロ芳香族、塩素、臭素、よりなる群から選択される、1つ又はそれ以上の部分を含有する場合には、これらを含む光重合性組成物は、いわば単量体配向型系と称することができる。この単量体配向型系に好適な単量体は、アクリル酸2-フェノキシエチル、メタクリル酸2-フェノキシエチル、アクリル酸フェノールエトキシレートアクリレート、アクリル酸2-p-クロロフェノキシエチル、アクリル酸p-クロロフェニル、アクリル酸フェニル、アクリル酸2-フェニルエチル、ビスフェノール-A-ジ2-アクリロキシエチルエーテル、エトキシル化ヒスフェノール-Aジアクリレート、並びにアクリル酸2-1-ナフチロキシエチル、である。そして、エチレン系不飽和カルバゾール単量体;アクリル酸2-ナフチル;アクリル酸インタクロロフエ=ル;ビスフェノール-Aジアクリレート;アクリル酸2-2-ブチロキシエチル;並びに、N-フェニルマレイミドのような第2の固体単量体と混合して使用してもよい。また、予め形成された重合体材料プレポリマーを意味する。が、置換又は非置換フェニル、フェノキシ、ナフチル、ナフトキシ、3つまでの芳香族環を有するヘテロ芳香族、塩素、臭素、よりなる群から選択される、1つ又はそれ以上の部分を含有する場合には、これらを含む光重合性組成物は、いわば結合剤配向型系と称することができる。この系に使用される単量体には、フェニル、フェノキシ、ナフチル、ナフチロキシ、3つまでの芳香族環を有するヘテロ芳香族、塩素及び臭素よりなる群からとられる部分を含まないものを使用する。結合剤配向型系に好適な単量体は、付加重合することができ、100°Cより高い沸点を有する液体、エチレン系不飽和化合物である。単一の単量体としてか又は他の単量体と組合せて使用することができるこの型の適当な単量体は、次のものを含む。すなわち、アクリル酸一ブチル、アクリル酸シクロヘキシル、アクリル酸イソーホルニル、1,5-ベンタンジオールジアクリレート、N、N ́-エチルアミノエチルアクリレート、エチレングリコールジアクリレート、1,4-ブタンジオールジアクリレート、ジエチレングリコールノアクリレート、ヘキサメチレングリコールジアクリレート、1,3-プロノぐンジオールクアクリレート、デカメチレングリコールジアクリレー、1,4-シクロヘキサンジオールジアクリレート、グリセロールジアクリレート、トリメチロールプロパンジアクリレート、ペンタエリスリトールトリアクリレート、トリメタクリレート、ペンタエリスリトールテトラアクリレート、トリエチレングリコールジアクリレート、トリエチレングリコールジメタクリレート、ポリオキシプロピルトリメチロールプロパンジアクリレート、ブチレングリコールジメタクリレート、1,3-プロパンジオールジメタクリレート、1,2,4-ブタントリオールトリメタクリレート、2,2,4-トリメチル-1,3-プロパンジオールジメタクリレート、ペンタエリスリトールトリメタクリレート、ペンタエリスリトールテトラメタクリレート、トリメチロ--ルプロJRントリメタクリレート、1,5-ベンタンジオールジメタクリレート、フマル酸ジアリル、アクリル酸パーフロロオクチル、メタクリル酸フロロオクチル、並びに1-ビニル-2-ピロリジノン等。上記のエチレン系不飽和単量体の外、少なくとも300の分子量を有する、1種又はそれ以上の遊離ラジカル開始型、連鎖生長性、付加重合可能、エチレン系不飽和化合物も含有することができる。また、単量体は、2~15の炭素原子のアルキレングリコール又は1~10のエーテル結合のポリアルキレンエーテルグリコールから製造されるアルキレン又はポリアルキレングリコールジアクリレート、並びに、末端結合として存在する時、複数の付加重合可能なエチレン結合を有するものであってもよい。さらに、デカンジオールジアクリレート、アクリル酸イソ-ボルニル、トリエチレングリフールジアクリレート、ジエチレングリコールジアクリレート、トリエチレングリコールジメタクリレート、アクリル酸エトキシエトキシエチル、エトキシル化トリメチロールプロノンのトリアクリレートエステル、等である。また、同じ型の第2の固体単量体、例えば、N-ビニルカプロラクタムと混合して使用してよい。光開始剤として適当な、遊離ラジカル発生付加重合開始剤は、共役炭素環状環系中2つの環内炭素原子を有する化合物である置換又は非置換多核キノン、例えば、9,10-アンスラキノン、1-クロロアンスラキノン、2-クロロアンスラキノン、2-メチルアンスラキノン、2-エチルアンスラキノン、2-三級-ブチルアンスラキノン、オクタメチルアンスラキノン、1,4-ナフトキノン、9,10-フェナンスレンキノン、1,2-ベンズアンスラキノン、2,3-ベンズアンスラキノン、2-メチル-1,4-ナフトキノン、2,3-ジクロロナフトキノン、1,4-ジメチルアンスラキノン、2,3-ジメチルアンスラキノン、2-フェニルアンスラキノン、2,3-ジメチルアンスラキノン、アンスラキノンアルファースルホン酸のナトリウム塩、3-クロロ-2-メチルアンスラキノン、7,8,9,10-テトラヒドロナフタセンキノン、を含む。また、ベンゾイン、ピパロイン、アシロインエーテル、例えば、ベンゾインメチル及びエチルエーテル;α-メチルベンゾイン、α-アリルベンゾイン、及び、α-フェニルベンゾインを含む、α-炭化水素置換芳香族アシロインを含んでもよい。さらに好適な光開始剤には、2-0-クロロフェニル-4,5-ビスm-メトキシフェニルイミダゾール2量体;1,1′-ビイミダゾール、2,2′-ヒス0-クロロフェニル-4,4’、5,5’-テトラフェニルー:並びに、1H-イミダゾール、2,5-ビス0-クロロフェニル-4-3,4-ジメトキシフェニル-2量体そのおのおのは、典型的には水素ドナー、例えば、2-メルカプトベンズオキサゾールと共に使用されるを挙げることができる。フォトポリマー材料としては、さらに、フッ素含有ポリマー、付加重合可能なエチレン性不飽和モノマー、及び、光開始剤からなり、画像化光記録されたとき、0.001よりも大きな屈折率変調を有する、光重合性組成物を用いることができる。これには、さらに、可塑剤を含めてもよい。フッ素含有ポリマーとしては、テトラフルオロエチレンまたはへキサフルオロプロピレンのような、過フッ素化モノマーとビニルアセテートとから作られたポリマーを用いることができ、他のモノマーを含むこともできる。例えば、10~20のフッ素を含有しているものを使用する。使用されるフッ素含有ポリマーは、フォトポリマーのその他の各成分と両立し得るフッ素含有ポリマーであり、塗布されたときに実質的に固体の透明な皮膜を作るものである。フッ素は、フッ素含有ポリマーを構成する他のモノマーとフッ素含有モノマーとを共重合するか、または、フッ素含有ポリマーとの反応により導入し、フッ素含有ポリマーが、アルコール、または、酸置換基のような官能基を含むとき、フッ素を導入するためには縮合、アセタール化、ケタール化、またはエステル化反応などを使用する。フッ素含有ポリマーには、ビニルエステル、ビニルアルコール、ビニルエーテル、ビニルアセタール/ブチラール、またはプレポリマー類あるいはこれらの混合物と、フッ素化モノマーとのポリマー類を含む。例えば、フッ素含有ポリマーは、ビニルアセテートとフッ素化モノマーとのポリマーとすることができ、必要に応じ、このポリマーのアセテート置換基は、加水分解によりとり除き、フッ素化したポリビニルアルコール誘導体を得ることもできる。このフッ素化ポリビニルアルコールは、例えば、ブチルアルデヒドと縮合させ、フッ素化したポリビニルブチラール誘導体にすることができる。フッ素化したポリビニルホルマール、ポリビニルアセタールなど、または、これらの混合物も同じ方法で作ることができる。フッ素化モノマーは、テトラフルオロエチレン、および/または、へキサフルオロプロピレンのような、過フッ素化モノマーが好適であるが、ビニルフロライドまたはビニリデンフロライドのような、その他のモノマーも特定の用途のために選定することができる。必要に応じ、他のモノマー類も存在させることができる。例えば、フォトポリマーの溶解性、接着性、柔軟性、または硬さなどのような、化学的、もしくは、物理的諸性質を調整するために、モノマー混合物中にエチルビニルエーテルを混在させることができる。このようなフォトポリマーは通常のフリーラジカル重合法を用いて製造される。フッ素化したフッ素含有ポリマーは、また適切に置換されているポリマーと、フッ素化された化合物との反応により作ることもできる。ヒドロキシルまたはカルボキシル基のような、潜在的な反応位置をもったポリマーは、フッ素化された化合物との反応によりフッ素化されたフッ素含有ポリマーに変換することができる。例えば、フッ素化されたポリビニルブチラールは、2,2,3,3,4,4,4-ヘプタフルオロブチルアルデヒドと、ポリビニルアルコールの縮合により調製することができる。カルボキシル酸を含むポリマー類はフッ素化したアルコール類でエステル化することができ;ポリビニルアルコール、部分ケン化されたポリビニルアセテート、またはフッ素化されたモノマーとビニルアセテートとのポリマー類の部分ケン化またはケン化されたものなどのような、ヒドロキシル基含有のポリマー類は、フッ素化されたカルボキシル酸によりエステル化することができる。フルオロオレフィン類は標準的なグラフト化技術を用いて、適切に置換されているポリマー上にグラフト化することができる。ビニルエステル、少なくとも、1つのフッ素化されたモノマー、および、得られるポリマーの物理的性質を調整するための任意の他のモノマーとのポリマーが好ましい。一般に、フッ素含有量が低下するとその効果も減少するから、フッ素含有ポリマーは少なくとも10のフッ素を含有するようにされる。しかしながら、フッ素含有量が余りにも高すぎると、得られるフォトポリマーは不透明となる傾向があり、体積ホログラム形成層の調製のためには有用でない。さらには、窓用フィルムとして用いる場合に、再接着用の糊との接着性が著しく低下する。従って、好ましいフッ素含有ポリマーは、10~20のフッ素含有量を有している。フッ素含有ポリマーのビニルエステル成分としては、ビニルアセテートが特に好ましいが、他のビニルエステルおよび類似の結果を与える構造的に関連した化合物も、これに加えて、またはビニルアセテートの代りに選定することができる。例えば、ビニルピバレート、ビニルプロピオネート、ビニルステアレート、ビニルアルコール、または、n-ブチルビニルエーテルなどを選ぶことができる。テトラフルオロエチレン、または、へキサフルオロプロピレンのような過フッ素化モノマー類は、フッ素化モノマー成分として特に有用であると認められているが、ビニルフルオライド、ビニリデンフルオライド、フルオロオレフィン類、フロロアルキルアクレリートおよびメタアクリレートなどのようなその他の化合物も、特定の用途のためには選ぶことができる。フッ素化されていない対応物よりも、フッ素化されているフッ素含有ポリマーを選ぶことは屈折率変調を劇的に増加させ、それでホログラムの回折効率も増加させる。例えば、他のすべての成分を同じにして、ポリビニルアセテートによって達成されるのは約0.025~0、031の範囲の値であるのに反して、ビニルアセテート/過フッ素化物モノマーのフォトポリマーの使用では0.040を超え、0.076の高い屈折率変調の値が達成される。フッ素化フッ素含有ポリマーは、全フッ素含有ポリマーの1部分だけに選択することができる。この場合、フッ素含有ポリマーのフッ素化されていない対応物は、2つのフッ素含有ポリマーが互いに両立し、そして塗布用溶剤および他のフォトポリマー成分とも両立し、そしてフォトポリマーの透明性、機械的諸性質などを不当に犠牲としないならば、その他の成分として選択することができる。フォトポリマーは、少なくとも1つのエチレン性不飽和モノマーを含み、これはフリーラジカルで開始される重合し得るもので、100°C以上の沸点を有し、塗布溶剤および選ばれたフッ素含有ポリマーと両立し得るものである。このモノマーは通常末端位置に不飽和性基を含んでいる。一般に液体のモノマーが選定されるが、固体のモノマーが実質的に固体のフォトポリマー組成物中で内部拡散し得るならば、固体のモノマーも1個または数個の液体モノマーと組み合わせて用いることができる。モノマーは、付加重合をすることができかつ100°C以上の沸点をもつ液体の、エチレン性不飽和化合物であり、これは3個までの芳香環;塩素;および臭素を含む、置換または未置換のフェニル、ビフェニル、フェノキシ、ナフチル、ナフチルオキシ、およびヘテロ芳香基、よりなる群から選ばれた1個または数個の部分を含んでいる。モノマーはこのような部分を少なくとも1つ含み、またモノマーが液体でとどまるならば、同一または異なるこのような部分を2個またはそれ以上含むことができる。低級アルキル、アルキオキシ、ヒドロキシ、フェニル、フェノキシ、カルボキシ、カルボニルイミド、シアノ、クロロ、ブロモまたはこれらの組み合わせのような置換基を、モノマーが液体モノマーにとどまり、かつ光重合性層中で拡散し得るならば存在させることができる。代表的な液体モノマーには、2-フェノキシエチルアクリレート、2-フェノキシエチルメタアクリレート、フェノールエトキシレートモノアクリレート、2-p-クロロフェノキシエチルアクリレート、p-クロロフェニルアクリレート、フェニルアクリレート、2-フェニルエチルアクリレ-1-、2-1-ブチルオキシエチルアクリレート、0-ビフェニルメタアクリレート、0-フェニルアクリレート、およびこれらの混合物などが含まれる。モノマーは、通常、液体であるが、エチレン性不飽和カルバゾールモノマーのような、1個または数個のエチレン性不飽和固体モノマーと混合して使用することもできる。カルバゾール部分の窒素原子に結合したビニル基を含んだ、エチレン性不飽和カルバゾールモノマーは代表的に固体である。このタイプの好適なモノマーには、N-ビニルカルバゾールと3、6-ジプロモー9-ビニルカルバゾールとが含まれる。特に好ましいエチレン性不飽和モノマーの混合物は、N-ビニルカルバゾールと液体モノマーの1個または数個、特に2-フェノキシエチルアクリレート、フェノールエトキシレートモノアクリレート、エトキシレートビスフェノール-Aジアクリレート、またはこれらの混合物などとの組み合わせからなるものである。フォトポリマーを架橋化光重合するときは、組成物中に2個または数個の末端エチレン性不飽和基を含む、多官能性モノマーの少なくとも1つを5まで加えることができる。この多官能性モノマーは、組成物の他の成分と両立し得るものでなければならず、また好ましくは液体である。多官能性モノマーには、ビスフェノール-Aのジ2-アクリルオキシエチルエーテル、エトキシレートビスフェノール-Aジアクリレート、トリエチレングリコールジアクリレート、トリメチロールプロパントリアクリレート、およびその他が含まれる。エトキシレートビスフェノール-Aジアクリレートは、特に好ましい。光開始剤系は、電離放射線により活性化されたときに、フリーラジカルを直接に与える1個または数個の化合物からなるものである。電離放射線は、モノマー材料の重合を開始するのに必要な、フリーラジカルを生成させるような活性な放射線を意味している。この系はまた複数の化合物から構成されることもでき、その1つは別の化合物、または増感剤が放射線により活性化された後に、フリーラジカルを生ずるものである。有用な開始剤系は、種々の増感剤を含んでいてもよく、多数のフリーラジカル生成化合物を利用できる。特に色素を含むレドックス系、例えばローズベンガル/2-ジブチルアミノエタノールを用いることもできる。光還元性色素および還元剤、オギサジン、およびキノン系の各色素、色素-オウ酸塩コンブレックス、色素増感されたアジニウム塩、およびトリクロロメチルトリアジンなどを、光重合を開始させるために用いることができる。好ましい光開始剤系は、可視光線用増感剤で増感され、連鎖移転剤または水素供与剤、およびこれらの混合物をもった、2,4,5-トリフェニルイミダゾリルダイマーである。これには、2-0-クロロフェニル-4,5-ビスm-メトキシフェニル-イミダゾールダイマー;1,1’-ビイミダゾール、2,2’-ビス0-クロロフェニル’-4,4’5,5’-テトラフェニル;およびIH-イミダゾール、2,5-ビス0-クロロフェニル-4-3,4-ジメトキシフェニル-タイマーなどが含まれ、それぞれ代表的に水素供与体とともに用いられる。増感剤には、ビスp-ジアルキルアミノベンジリジンケトン類、および、アリーリチンアリールケトン類が含まれる。水素供与体の適当なものには、2-メルカプトベンズオキサゾール、2-メルカプトベンゾチアゾール、4-メチル-4H-1,2,4-1-リアゾール-3-チオール、およびその他が含まれる。N-ビニルカルバゾールモノマーを含む組成物に対して好ましい、この他の水素供与体は、5-クロロ-2-メルカプトベンゾチアゾール;2-メルカプトベンゾチアゾール、IH-1,2、4-メチル-4H-1,2,4-トリアゾール-3-チオール、1-ドデカンチオール、およびこれらの混合物などである。その他の成分として、フォトポリマー組成物に一般に添加されるその他の各成分はフォトポリマーの物理的特性を変えるだめのものである。このような成分には可塑剤、熱安定剤、光学的増白剤、紫外線安定剤、接着性変更剤、塗布助剤、および剥離剤などが含まれる。可塑剤は、フォトポリマーの接着性、柔軟性、硬さ、およびその他の物理的緒特性を変えるために存在させられる。可塑剤には、トリエチレングリコール、トリエチレングリコールジアセテート、トリエチレングリコールジプロピオネート、トリエチレングリコールジカプリレート、トリエチレングリコールジメチルエーテル、ポリエチレングリコール、ポリエチレングリコールメチルエーテル、トリエチレングリコールビス2-エチルヘキサノエート、テトラエチレングリコールジヘプタノエート、ジエチルセパケート、ジブチルスベレート、トリス2-エチルヘキシルホスフェート、イソゾロビルナフタレン、ジイソプロピルナフタレン、ポリプロピレングリコール、トリ酪酸グリセリル、アジピン酸ジエチル、セバシン酸ジエチル、スペリン酸ノブチル、燐酸トリブチル、燐酸トリス2-エチルヘキシル、などが含まれる。有用な熱安定剤には、ハイドロキノン、フェニドン、p-メトキシフェノール、アルキルおよびアリール置換されたハイドロキノンとキノン、t-ブチルカテコール、ピロガロール、ベータナフトール、塩化第一銅、2,6-ジーt-ブチル-p-クレゾール、フェノチアジン、レジン酸銅、ナフチルアミン、ピリジン、ニトロベンゼン、ジニトロベンゼン、フロラニール、およびクロルアニールなどが含まれる。ジニトロソダイマー類もまた有用である。塗布助剤として、非イオン性界面活性剤を光重合性組成物に加えることができる。好ましい塗布助剤は、フッ素化された非イオン性活性剤である。有用な光学増白剤は、7-4’-クロロ-6′-ジエチルアミノ-1’,3’,5’-トリアジン-4′イルアミノ3-フェニルクマリンである。さらに、紫外線吸収材料を適宜用いることができる。また、透明な樹脂、すなわち、光重合性組成物としては、カチオン重合性化合物、ラジカル重合性化合物、光ラジカル重合開始剤系、及び、カチオン重合性化合物を重合させる光カチオン重合開始剤系からなる感光性材料が用いられる。カチオン重合性化合物としては、ラジカル重合性化合物の重合が終始比較的低粘度の組成物中で行なわれるように室温液状のものが用いられる。そのようなカチオン重合性化合物としてはジグリセロールポリグリシジルエーテル、ペンタエリスリトールポリグリシジルエーテル、1,4-ビス23-エポキシプロポキシパーフルオロイソプロピルシクロヘキサン、ソルビトールポリグリシジルエーテル、トリメチロールプロパンポリグリシジルエーテル、レゾルシンジグリシジルエーテル、1,6-ヘキサンジオールジグリシジルエーテル、ポリエチレングリコールジグリシジルエーテル、フェニルグリシジルエーテル等が用いられる。ラジカル重合性化合物は、分子中に少なくとも1つのエチレン性不飽和二重結合を有するものが好ましい。また、ラジカル重合性化合物の平均屈折率は上記カチオン重合性化合物のそれよりも大きく、好ましくは0.02以上大きいとよく、小さいと屈折率変調が不十分となり好ましくない。ラジカル重合性化合物としては、例えばアクリルアミド、メタクリルアミド、スチレン、2-ブロモスチレン、フェニルアクリレート、2-フェノキシエチルアクリレート、23-ナフタレンジカルボン酸アクリロキシエチルモノエステル、メチルフェノキシエチルアクリレート、ノニルフェノキシエチルアクリレート、β-アクリロキシエチルハイドロゲンフタレート等が用いられる。光ラジカル重合開始剤系は、体積ホログラム作製のための第1露光によって活性ラジカルを生成し、その活性ラジカルがラジカル重合性化合物を重合させる開始剤系であればよく、また、一般に光を吸収する成分である増感剤と活性ラジカル発生化合物や酸発生化合物を組み合わせて用いる。光ラジカル重合開始剤系における増感剤は可視レーザー光を吸収するために色素のような有色化合物が用いられる場合が多いが、無色透明な体積ホログラムとする場合にはシアニン系色素が好ましい。シアニン系色素は一般に光によって分解しやすいため、後露光、または室内光や太陽光の下に数時間から数日放置することにより体積ホログラム中の色素が分解されて可視域に吸収を持たなくなり、無色透明な体積ホログラムが得られる。シアニン系色素の具体例としては、アンヒドロ-3,3-ジカルボキシメチル-9-エチル-2,2チアカルボシアニンベタイン、アンヒドロ-3-カルボキシメチル-39-ジエチル-2,2’チアカルボシアニンベタイン、3,39-トリエチル-2,2-チアカルボシアニンヨウ素塩、3,9-ジエチル-3-カルボキシメチル-2,2-チアカルボシアニンヨウ素塩等が例示される。シアニン系色素と組み合わせて用いてもよい活性ラジカル発生化合物としては、ジアリールヨードニウム類、あるいは2,4,6-置換-1,3,5-トリアジン類が挙げられる。高い感光性が必要なときは、ジアリールヨードニウム類の使用が特に好ましい。上記ジアリールヨードニウム類としては、ジフェニルヨードニウム、4,4-ジクロロジフェニルヨードニウム、4,4-ジメトキシジフェニルヨードニウム等が例示される。また、2,4,6-置換-1,3,5-トリアジン類としては、2-メチル-4,6-ビストリクロロメチル-1,3,5-トリアジン、2,4,6-トリストリクロロメチル-1,3,5-トリアジン等が例示される。光カチオン重合開始剤系は、第1露光に対しては低感光性で、第1露光とは異なる波長の光を照射する後露光に感光してブレンステッド酸、あるいはルイス酸を発生し、カチオン重合性化合物を重合させるような開始剤系とするとよく、第1露光の間はカチオン重合性化合物を重合させないものが特に好ましい。光カチオン重合開始剤系としては、例えばジアリールヨードニウム塩類、トリアリールスルホニウム塩類あるいは鉄アレン錯体類等を挙げることができる。ジアリールヨードニウム塩類で好ましいものとしては、光ラジカル重合開始剤系で示したヨードニウム類のテトラフルオロボレート塩、ヘキサフルオロホスフェート塩、ヘキサフルオロアルセネート塩およびヘキサフルオロアンチモネート塩等が挙げられる。トリアリールスルホニウム塩類で好ましいものとしては、トリフェニルスルホニウム、4-ターシャリーブチルトリフェニルスルホニウム等が挙げられる。光重合性組成物には、必要に応じてバインダー樹脂、熱重合防止剤、シランカップリング剤、可塑剤、着色剤などを併用してよい。バインダー樹脂は、体積ホログラム形成前の組成物の成膜性、膜厚の均一性を改善する場合や、レーザー光等の光の照射による重合で形成された干渉縞を後露光までの間、安定に存在させるために使用される。バインダー樹脂は、カチオン重合性化合物やラジカル重合性組成物と相溶性のよいものであれば良く、その具体例としては塩素化ポリエチレン、ポリメチルメタクリレート、メチルメタクリレートと他のメタアクリル酸アルキルエステルの共重合体、塩化ビニルとアクリロニトリルの共重合体、ポリ酢酸ビニルなどが挙げられる。バインダー樹脂は、その側鎖または主鎖にカチオン重合性基などの反応性を有していても良い。その体積ホログラム形成層2の厚さは、10μm~100μmとする。好適には、20μm~50μmとする。透明基材1に、透明な樹脂をコーティングして、体積ホログラム形成層2を設ける場合には、体積ホログラム形成層2は、光重合性組成物の塗布液を、バーコート、スピンコート、又はディッピング等、または、グラビアコート、ロールコート、ダイコート、又はコンマコート等により塗布し、形成する。体積ホログラム形成層2は、乾燥ないし硬化手段を用いて固化される。その光重合性組成物としては、組成物全体に対してカチオン重合性化合物を10~50、ラジカル重合性化合物を40~70、光ラジカル重合開始剤系を1~5、及び、光カチオン重合開始剤系を1~5とし、全量を100となるように配合する。光重合性組成物は、必要に応じて、ケトン系溶媒、エステル系溶媒、芳香族系溶媒、セロソルブ系溶媒、アルコール系溶媒、エーテル系溶媒、ハロゲン系溶媒等と配合し、冷暗所にて、高速撹拌機で混合し調製する。上記の樹脂材料を用い、キャスティング法や、ダイコート法等を用いて、体積ホログラム形成層2を透明基材1上に設けることもできる。これらの体積ホログラム形成層2に、適宜な光学系を用いて、体積ホログラムである、透過型ホログラムや、反射型ホログラムを記録する。図1参照。または、その両方を多重記録する。図示せず。以下に、その方法を説明する。まず、ホログラム画像として画像化される物体を準備する。物体としては、彫刻や模型等の実在する、3次元物体高名な作者のものであれば、その意匠性は非常に高いものとなる。、もしくは、絵画やブランドデザイン等の2次元物体が用いられる。もしくは、物体光を与え得るものであって、空間変調器等のような電子的にセル変換が可能な光学素子を用いた光学系によって、記録用媒体面に投影されるような光の像であってもよい。もちろん、あらかじめ作成したホログラムからのレリーフホログラム再生像やホログラム再生像立体的な光の像となる。を用いることもできる。この物体を、所定の波長を選択した、ガスレーザー、固体レーザー、半導体レーザー、各種色素レーザー等のコヒーレント光を用いて照明し、図1中の1のような光学系を準備し、透過型ホログラムを記録する。もしくは、適宜なホログラム記録用のフォトレジストに、同様な光学系を準備し、マスターホログラムを記録し、現像処理する。次いで、このマスターホログラムを図1中の2のような光学系を用いて、物体の体積ホログラムを、上記で使用した光源を再度用いて、体積ホログラム形成層2に反射型ホログラムを記録する。透過型ホログラムに図1中の1で用いた参照光と同一の照明を行うと、その参照光が透過した方向からの観察により、体積ホログラム形成層2を通して、その向こう側に物体の像、すなわち、透過型ホログラム再生像を視認することができる。この物体の像から観察者の目の方向へ向かう角度が、再生角度である。図示せず。また反射型ホログラムの場合には、図1中の3のように、参照光を用いずとも、その波長選択性により、所定の波長でのみ再生された物体の像、すなわち反射型ホログラム再生像を視認することができる。図1参照。この場合の再生角度も同様である。以上の方法を用いる際、物体を2つ準備し、2つの光源第1の波長、及び第2の波長を有する2つのレーザー光源を用いて、それぞれ体積ホログラム形成に各々、角度を変えて記録して、2つの体積ホログラムを多重記録することができる。もちろん、図1中の1と2を同一の体積ホログラム形成層2に記録し、透過型ホログラムと反射型ホログラムを多重記録することも可能である。このときに用いる体積ホログラム形成層2は、例えば、2つの光源に感度を持つように、2種類の増感剤を含めたものとする。また、体積ホログラム形成層2を単層として、その一つの層に多重記録するのみならず、体積ホログラム形成層2を多層として、それぞれの層に、それぞれのフォトポリマーを用い、それぞれの体積ホログラムを記録することも、個々のホログラム再生像の鮮明度を高めるため好適である。2つの体積ホログラムを多重記録した場合には、2つの観察方向に、各々の物体像を見ることができる。図示せず。ホログラムとしては、レーザー再生ホログラム、白色光再生ホログラム、さらに、それらの原理を利用したカラーホログラム、コンピュータジェネレーティッドホログラムCGH、ホログラフィック回折格子、複合回折格子で構成されるホログラムや、マシンリーダブルホログラムなどを適宜、記録することができる。体積ホログラムは、上記のようにして記録した透明基材1と体積ホログラム形成層2の積層体の体積ホログラム形成層2上に、まだ体積ホログラムを記録していない透明基材1と体積ホログラム形成層2の積層体の体積ホログラム形成層2面を密着させて重ねたものにインデックスマッチング液等をその間に挿入してもよい。、適宜なレーザー光を照射する方法により、大量に複製することができる。図示せず。レリーフホログラム形成層上記した体積ホログラム形成層2上に、レリーフホログラム形成層3を設ける。レリーフホログラム形成層3を構成するための透明な樹脂材料としては、各種の熱可塑性樹脂、熱硬化性樹脂、もしくは電離放射線硬化性樹脂を用いることができる。熱可塑性樹脂としてはアクリル酸エステル樹脂、アクリルアミド樹脂、ニトロセルロース樹脂、もしくはポリスチレン樹脂等が、また、熱硬化性樹脂としては、不飽和ポリエステル樹脂、アクリルウレタン樹脂、エポキシ変性アクリル樹脂、エポキシ変性不飽和ポリエステル樹脂、アルキッド樹脂、もしくはフェノール樹脂等が挙げられる。図3参照。これらの熱可塑性樹脂および熱硬化性樹脂は、1種もしくは2種以上を使用することができる。これらの樹脂の1種もしくは2種以上は、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。また、電離放射線硬化性樹脂としては、エポキシアクリレート、ウレタンアクリレート、アクリル変性ポリエステル等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。上記の樹脂材料を用いてレリーフホログラム形成層3を形成するには、感光性樹脂材料にホログラムの干渉露光を行なって現像することによって直接的に形成することもできるが、予め作成したレリーフホログラムもしくはその複製物、またはそれらのメッキ型等を複製用型として用い、その型面を上記の樹脂材料の層に押し付けることにより、賦型を行なうのがよい。図3参照。複製方式は図示せず。熱硬化性樹脂や電離放射線硬化性樹脂を用いる場合には、型面に未硬化の樹脂を密着させたまま、加熱もしくは電離放射線照射により、硬化を行わせ、硬化後に剥離することによって、硬化した透明な樹脂材料からなる層の片面にレリーフホログラムの微細凹凸を形成することができる。なお、同様な方法によりパターン状に形成して模様状とした回折格子を有する回折格子形成層も光回折構造として使用できる。レリーフホログラムは、物体光と参照光との光の干渉による干渉縞を、ホログラムレリーフ、すなわち、凹凸のレリーフ形状で記録されたもので、例えば、フレネルホログラムなどのレーザ再生ホログラム、及びレインボーホログラムなどの白色光再生ホログラム、さらに、それらの原理を利用したカラーホログラム、コンピュータジェネレーティッドホログラムCGH、ホログラフィック回折格子などがある。また、マシンリーダブルホログラムのように、その再生光を受光部でデータに変換し所定の情報として伝達したり、真偽判定を行うものであってもよい。微細な凹凸を精密に作成するため、光学的な方法だけでなく、電子線描画装置を用いて、精密に設計されたレリーフ構造を作り出し、より精密で複雑な再生光を作り出すものであってもよい。このレリーフ形状は、レリーフホログラムを再現もしくは再生する光もしくは光源の波長域と、再現もしくは再生する方向、及び強度によってその凹凸のピッチや、深さ、もしくは特定の周期的形状が設計される。凹凸のピッチ周期は再現もしくは再生角度に依存するが、通常0.1μm~数μmであり、凹凸の深さは、再現もしくは再生強度に大きな影響を与える要素であるが、通常0.1μm~1μmである。単一回折格子のように、全く同一形状の凹凸の繰り返しであるものは、隣り合う凹凸が同じ形状であればある程、反射する光の干渉度合いが増しその強度が強くなり、最大値へと収束する。回折方向のぶれも最小となる。立体像のように、画像の個々の点が焦点に収束するものは、その焦点への収束精度が向上し、再現もしくは再生画像が鮮明となる。さらに、透明金属化合物薄膜の場合は、その薄膜の上下の面が、同一レリーフ形状であり且つ、その面と面の距離すなわち膜厚さが均一であればあるほど、再現もしくは再生強度が大きくなる。また、レリーフ面にレリーフホログラム画像の凹凸とは異なる周期、形状の凹凸が存在すると、それはレリーフホログラムもしくは回折格子の再現もしくは再生時のノイズとなり、画像を不鮮明にする要因となる。ホログラムレリーフのレリーフ形状を賦形複製ともいうする方法は、回折格子や干渉縞が凹凸の形で記録された原版をプレス型スタンパというとして用い、上記レリーフホログラム形成層3上に、もしくは、下記するフォトクロミック薄膜層4上に、前記原版を重ねて加熱ロールなどの適宜手段により、両者を加熱圧着することにより、原版の凹凸模様を複製することができる。形成するレリーフホログラムパターン一つのレリーフホログラム再生像を発現するホログラムレリーフを、一つのレリーフホログラムパターンという。は、単独でも、複数でもよい。また、ホログラムレリーフを形成する領域の形も、単独領域としても、複数領域としてもよい。上記の極微細な形状を精密に再現するため、また、複製後の熱収縮などの歪みや変形を最小とするため、原版は金属を使用し、低温高圧下で複製を行う。原版は、Niなどの硬度の高い金属を用いる。光学的撮影もしくは、電子線描画などにより形成したガラスマスターなどの表面にCr、Ni薄膜を真空蒸着法、スパッタリングなどにより5~50nm形成後、Niなどを電着法電気めっき、無電解めっき、さらには複合めっきなどにより50~1000μm形成した後、金属を剥離することで作ることができる。高圧回転式の複製に用いるためには、このNi層の厚み精度を高くする必要があり、通常±10μm、好ましくは、±1μmとする。このため、裏面の研磨や、平坦化方法を用いてもよい。複製方式は、高圧とするため、平板式でなく、回転式を用い、線圧0.1トン/m~10トン/m、好ましくは、5トン/m以上とする。複製用シリンダーは、その直径が小さいとレリーフの再現性が低下するため、複製シリンダー直径は大きい方が好ましく、通常、直径0.1m~2.0m、好ましくは、1.0m以上の弧を使用する。透明基材1上のレリーフホログラム形成層3をこの複製用シリンダーに沿って押し当て、裏面より金属製シリンダーにより上記圧力にて複製を実施する。複製後の熱収縮などの歪みや変形を最小限とするためには、透明な基材1全体を加熱するのではなく、レリーフホログラム形成層3面側の一部のみを加熱する方法が望ましい。通常60°C~110°Cに加熱する。さらには、裏面の金属製シリンダーを常温に保つ、もしくは冷却することで、さらにその精度を向上させることができる。複製方式、原版は図示せず。フォトクロミック薄膜層上記したレリーフホログラム形成層3上に、フォトクロミック薄膜層4を形成して、本発明のホログラムシートAとする。図3参照。このフォトクロミック薄膜層4に用いられる、フォトクロミック分子フォトクロミック材料としては、有機化合物系と、無機化合物系があり、有機化合物系としては、アゾベンゼン類cis-trance異性:ジメチルアミノアゾベンゼン類等、スピロピラン類分子内開環―閉環:スピロベンゾチオピランスピロセレナゾリノベンゾピランスピロベンゾセレナゾリノナフトオキサジン等、より具体的には、1,3,3-トリメチルインドリノ-6’-ニトロベンゾピリロスピラン、1’,3’-ジヒドロ-8-メトキシ-1’,3’,3’-トリメチル-6-ニトロスピロ2H-1-ベンゾピラン-2’,2’-2H-インドール、1,3,3-トリメチルインドリノベンゾピリロスピラン、1,3,3-トリメチルインドリノ-6’-ブロモベンゾピリロスピラン、1,3,3-トリメチルインドリノ-8’-メトキシベンゾピリロスピラン、1,3,3-トリメチルインドリノ-β-ナフトピリロスピラン等、スピロオキサジン類分子内開環―閉環:スピロキノオキサジン類、スピロナフトオキサジン類、スピロフェナントロオキサジン類、スピロビピリドオキサジン類等、分子内に窒素原子を含む複素環構造を有する化合物等赤紫~青色。着色が速やかに消色。、スピロペリミジン類:2,3-ジヒドロ-2-スピロ-4‘-8’-アミノナフタレン-1‘4’Hオンペリミジン、2,3-ジヒドロ-2-スピロ-7‘-8’-イミノ-7,8-ジヒドロナフタレン-1‘-アミンペリミジン等、アリールエテン類:対称型ジアリールエテン、非対称型2,3-ジアリールマレイン酸無水物、非対称ジアリールペルフルオロシクロペンテン等、1,2-ビス2,4-ジメチル-5-フェニル-3-チエニル-3,3,4,4,5,5-ヘキサフルオロ-1-シクロペンテン、1,2-ビス2-メチルベンゾbチオフェン-3-イル-3,3,4,4,5,5-ヘキサフルオロ-1-シクロペンテン、2,3-ビス2,4,5-トリメチル-3-チエニルマレイン酸無水物、2,3-ビス2,4,5-トリメチル-3-チエニルマレイミド、cis-1,2-ジシアノ-1,2-ビス2,4,5-トリメチル-3-チエニルエテン等、より具体的には、発色波長:425nm、469nm、526nm、534nm、550nm、562nm、578nm、583nm、611nm、620nm、628nm、665nm、680nm、828nm等構造により、青色、緑色、黄色、赤色等に発色。、フルギド類:ジフェニルフルギド、トリフェニルフルギド等、クロメン類:6-モルホリノ-3,3-ビス3-フルオロ-4-メトキシフェニル-3H-ベンゾfクロメン、6-モルホリノ-3-4-メトキシフェニル-3-4-トリフルオロメトキシフェニル-3H-ベンゾfクロメン、6-ピペリジノ-3-メチル-3-2-ナフチル-3H-ベンゾfクロメン、6-ピペリジノ-3-メチル-3-フェニル-3H-ベンゾfクロメン、6-モルホリノ-3,3-ビス4-メトキシフェニル-3H-ベンゾfクロメン、6-ヘキサメチレンイミノ-3-メチル-3-4-メトキシフェニル-3H-ベンゾfクロメン、6-モルホリノ-3-2-フリル-3-メチル-3H-ベンゾfクロメン、6-モルホリノ-3-2-チエニル-3-メチル-3H-ベンゾfクロメン、6-モルホリノ-3-2-ベンゾフリル-3-メチル-3H-ベンゾfクロメン等橙色~黄色に発色。、シクロファン類:アントラセノファン、アントラセノナフタレノファン、アントラセノパラシクロファン等のアントラセン含有シクロファンやメタシクロファン等、カルコン1,3-ジフェニル-2-プロペン-1-オン―フラビリウム系等、フルギミド化合物類:N-シアノメチル-6,7-ジヒドロ-4-メチル-2-フェニルスピロ5,6-ベンゾbチオフェンジカルボキシイミド-7,2-トリシクロ3.3.1.137デカン、N-シアノメチル-6,7-ジヒドロ-2-4’-メトキシフェニル-4-メチルスピロ5,6-ベンゾbチオフェンジカルボキシイミド-7,2-トリシクロ3.3.1.137デカン、N-シアノ-6,7-ジヒドロ-4-メチル-2-フェニルスピロ5,6-ベンゾbチオフェンジカルボキシイミド-7,2-トリシクロ3.3.1.137デカン、N-シアノ-6,7-ジヒドロ-4-メチルルスピロ5,6-ベンゾbフランジカルボキシイミド-7,2-トリシクロ3.3.1.137デカン、N-シアノ-4-シクロプロピル-6,7-ジヒドロスピロ5,6-ベンゾbフランジカルボキシイミド-7,2-トリシクロ3.3.1.137デカン、N-シアノ-6,7-ジヒドロ-4-メチルスピロ5,6-ベンゾbチオフェンジカルボキシイミド-7,2-トリシクロ3.3.1.137デカン、N-シアノメチル-4-シクロプロピル-6,7-ジヒドロスピロ5,6-ベンゾbチオフェンジカルボキシイミド-7,2-トリシクロ3.3.1.137デカン、N-シアノメチル-4-シクロプロピル-6,7-ジヒドロ-2-4’-メトキシフェニルスピロ5,6-ベンゾbチオフェンジカルボキシイミド-7,2-トリシクロ3.3.1.137デカン、N-シアノメチル-4-シクロプロピル-6,7-ジヒドロ-2-フェニルスピロ5,6-ベンゾbチオフェンジカルボキシイミド-7,2-トリシクロ3.3.1.137デカン、N-3’-シアノフェニル-6,7-ジヒドロ-4-メチル-2-4’-メトキシフェニルスピロベンゾチオフェンカルボキシイミド-7,2’-トリシクロ[3.3.1.137]デカン橙色~青色に発色。、チオインジゴ類cis-trance異性、サリチリデンアニリン類分子内水素移動:結晶タイプ。、ニトロベンジルピリジン類分子内水素移動:結晶タイプ。、テトラクロル-α-ケトジヒドロナフタリン類、ビストリフェニルイミダゾリル類、テトラフェニルヒドラジン類、ビアンスロン類、ピリジルシドノン類、アントラセン誘導体光二量化、メチレンブルー光酸化還元、トリフェニルメタン類イオン解離、ヘキサフェニルビイミダゾルラジカル解離、多環芳香族化合物酸素付加等、を用いることができる。特に、ジアリールエテン類を透明樹脂に分散させたもの、ジアリールエテン類の結晶化物は、物理特性、耐候性に優れる。また、無機化合物系としては、AgBr、AgCl、AgI、CuBr2、CuCl2、CuCl、CuI2、CuI、Ag単体、Cu単体等の中から選択した三成分系化合物等、銀ナノ粒子酸化チタン系等、を用いることができる。さらに、これらのフォトクロミック分子材料の中で、フォトクロミック分子Bとしての発光強度曲線波長を横軸として。が、可視領域において、一つのみのピークを持つものが好適であり、さらには、そのピークの半値幅が、10~50nmであるものが、より鮮明なホログラム再生像を与えるため好適である。このフォトクロミック薄膜層4は、フォトクロミック分子を透明な樹脂に均一に分散した樹脂分散型の発色インキや、水又は溶剤にフォトクロミック分子を分散した溶媒分散型の発色インキを作製し、それらを用いて、印刷方式や、コーティング方式さらには、インクジェット方式等の種々の形成方法を用いて、レリーフホログラム形成層3上に、そのホログラムレリーフに接して追従するように形成する。樹脂分散型の発色インキは、上記したフォトクロミック分子を、透明樹脂、例えば、熱可塑性樹脂としてはアクリル酸エステル樹脂、アクリルアミド樹脂、ニトロセルロース樹脂、もしくはポリスチレン樹脂等が、また、熱硬化性樹脂としては、不飽和ポリエステル樹脂、アクリルウレタン樹脂、エポキシ変性アクリル樹脂、エポキシ変性不飽和ポリエステル樹脂、アルキッド樹脂、もしくはフェノール樹脂等に2次凝集を少なくするように、ガラスビーズやスチールビーズを用いたボールミル、ニーダー、ロールミル等による混練りを十分行い、溶剤等で粘度調整をして、グラビア方式、オフセット方式、シルクスクリーン方式、カーテンコート方式、ノズルコート方式、さらには、インクジェット方式を適宜用いて均一な厚さに形成することができる。この場合、レリーフホログラム形成層3との密着性の高いものを選定する。フォトクロミック薄膜層の厚さは、0.1μm~10.0μmとし、好適には、0.5μm~5.0μmとする。そして、その厚さの精度は、所定の厚さに対して±5以内、好ましくは、±3以内とする。厚さのばらつきが、±5を超えると、フォトクロミック薄膜層4の発色によって再生されるレリーフホログラム再生像が不鮮明となり、ホログラム再生像もまた不鮮明となる。溶媒分散型の発色インキは、樹脂成分を含まず、フォトクロミック分子と溶媒のみであるため、樹脂分散型よりフォトクロミック分子を高密度に充填することができ、結果として、フォトクロミック薄膜層4の厚さを効率的に薄くすることができる。溶媒としては、水やアルコール系溶剤、若しくは、セルソルブ系、パラフィン系溶剤を用いて、粒子系の小さいフォトクロミック分子を分散保持させ、攪拌しながらカーテンコート、ノズルコート等によりレリーフホログラム形成層3上に設けることができる。本発明のホログラムシートAに、この透明基材1側から自然光や蛍光灯の一般的な照明光をあててた場合、体積ホログラムの波長選択性により、そのホログラム再生像の明るさはやや不十分なものとなるが図示せず。、フォトクロミック薄膜層4に適する波長紫外線等。の照明光を、透明基材1側、もしくは、フォトクロミック薄膜層4側からあてることで、フォトクロミック薄膜層4から所定の波長域の光が発生し、この光が、レリーフホログラム再生像を出現させ、また、体積ホログラムの参照光となって、明るいホログラム再生像を再生するものである。図示せず。そして、このホログラムシートAの体積ホログラム形成層2に透過型ホログラムを記録した場合には、この透明基材1側から自然光や蛍光灯の一般的な照明光可視光線5をあててた場合、透明基材1側には何らの再生像も現れない図5の6の状態。が、このこのホログラムシートAに、フォトクロミック薄膜層4に適する波長紫外線等。の照明光紫外線7を、透明基材1側からあてることで、フォトクロミック薄膜層4から所定の波長域の光が発生し、この光がレリーフホログラム再生像発色8を再生し、且つ、透過型体積ホログラムの参照光となって、明るい透過型ホログラムの再生像ホロ19を再生するものである。図4参照。もしくは、このホログラムシートAの体積ホログラム形成層2に、透過型ホログラムに加えて、反射型ホログラムを多重に記録した場合には、この透明基材1側から自然光や蛍光灯の一般的な照明光可視光線10をあててたときに、透明基材1側には反射型ホログラムの再生像ホロ211が現れ、あたかも、リップマンホログラムシートのように視認される。そして、このホログラムシートAに、フォトクロミック薄膜層4に適する波長紫外線等。の照明光紫外線12を、透明基材1側からあてると、フォトクロミック薄膜層4が発色し、そのフォトクロミック薄膜層4から所定の波長域の光が発生し、この光がレリーフホログラム再生像発色14を再生し、且つ、透過型体積ホログラムの参照光となって、明るいホログラム再生像ホロ115を再生して、上記した反射型ホログラムの再生像ホロ213と併せて観察ができ、高い意匠性と、高度な偽造防止性を備えたものとなる。図5参照。そして、レリーフホログラム形成層3が上記した範囲において厚く設けられ、フォトクロミック薄膜層4と体積ホログラム形成層2との距離が比較的大きい場合には、フォトクロミック薄膜層4の発光により再生されるレリーフホログラム再生像図4における発色8に相当する。が、体積ホログラム形成層2に形成されている透過型ホログラムの参照光となって照明することができすなわち、その透過型ホログラムを記録する際の光学系における、空間配置をこのホログラムシートの層構成と実質的に同一とすることにより、そのレリーフホログラム再生像を結像する光の束を、その透過型ホログラムの実質的な参照光とし、その透過型ホログラム再生において最適な照明光とすることを意味する。、そのことによって、非常に鮮明で明るい透過型ホログラム再生像図4におけるホロ1に相当する。を発現させることができ、その意匠性及び偽造防止性が非常に高いものとなる。図示せず。実施例1透明基材1として、厚さ50μmのポリエチレンテレフタレートフイルム上に、膜厚20μmのフォトポリマー体積ホログラム形成層2が積層され、その上に保護フィルムとして、厚さ23μmポリエチレンテレフタレートフイルムが積層されたフォトポリマーデュポン社製HRF705を用い、透過型ホログラムとして、クリプトンレーザー発光波長647nmを光源とし、図1中の1のような光学系を用いて、30mm×40mmサイズの絵画モチーフ2を透過型ホログラムとし、その結像位置を、記録面から2mmの位置として撮影した。この時、露光強度2.0mWにて、記録角度図11の参照光の角度。物体である絵画モチーフは、そのシート面の垂線方向に対しその参照光と対称の方向にある。を体積ホログラム形成層2に対して、そのシート面の垂線方向に対し20度とし、50mJ/cm2の露光量となるように照射した後、高圧水銀灯を用いて500mJ/cm2の紫外線を照射し、更に120°Cで120分間加熱処理し、その後、上記保護フィルムを剥離して、透明基材1と、体積ホログラム形成層2が積層されている、厚さ70μmのシートを作製した。図3参照。回折効率は、50とした。この体積ホログラム形成層2上に、メラミン樹脂からなるレリーフホログラム形成層3を5.0μm厚さで形成した後、レーザ光学系を用いて撮影した30mm×40mmサイズの絵画モチーフ1のホログラムレリーフを備えたNi原版を用意し、上記したレリーフホログラム形成層3に、そのNi原版のレリーフ面を合わせて、回転式レリーフホログラム形成装置原版シリンダー径1.0m原版面温度100°C、加圧シリンダー径0.3m水冷式、圧力2トン/m、複製速度10m/分にてそのホログラムレリーフをレリーフホログラム形成層3上に形成した。図3参照。そして、そのレリーフホログラム形成層3上に、そのホログラムレリーフに追従するように、下記組成の樹脂分散型のフォトクロミック分子含有インキをグラビアコーティング方式により、コーティングし乾燥して、フォトクロミック薄膜層4を、1.0μm厚さで形成し、<インキ組成物>1,2-ビス[2-メチルベンゾ[bチオフェンー3-イル-3,3,4,4,5,5-ヘキサフルオロ-1-シクロペンテン東京化成工業株式会社製結晶性材料B26291質量部塩ビ樹脂10質量部メチルエチルケトン19質量部酢酸エチル20質量部トルエン50質量部本発明の実施例1のホログラムシートAを作製した。図3参照。このホログラムシートAを透明基材1側から室内蛍光灯可視光線5をあてて観察したが、何らの像も視認できなかった。図5の6の状態。さらに、このホログラムシートAを365nm波長の光源浜松ホトニクス製UVLEDモジュールLC―L2を用いて照明紫外線7したところ、この紫外線は目視では見えず、赤色のレリーフホログラム再生像絵画モチーフ1発色8、及び、透過型ホログラムの再生像であるホログラム再生像絵画モチーフ2ホロ19を確認することができ、二つの赤色の再生像のみが空間に浮いているように見え、意匠性に優れるものであった。図4参照。このホログラムシートAを6cm角に切り出し、パスポートに貼付して、ブラックライト発色管40W照明照明形状を小さくするため、3mmφ穴を持つカバー装着。したところ、上記の赤色のレリーフホログラム再生像絵画モチーフ1発色8に相当する。、及び、透過型ホログラムの再生像であるホログラム再生像絵画モチーフ2ホロ19に相当する。を認識することができ、このパスポートが真正なものであると確認できた。図示せず。実施例2クリプトンレーザー発光波長647nmを光源とし、2ステップ法を用いて、30mm×40mmサイズの第1の絵画モチーフ2を第1のホログラム:透過型ホログラムとし、その結像位置を、記録面から2mmの位置として撮影したことに加え、アルゴンレーザー発光波長488nmを光源とし、2ステップ法を用いて、30mm×40mmサイズの第2の絵画モチーフを第2のホログラム:反射型ホログラムとし、その結像位置を、記録面から4mmの位置として、さらに、露光強度2.0mWにて、記録角度を、そのシート面の垂線方向に対して、10度とし、10mJ/cm2の露光量となるように照射して、回折効率50とし、多重記録二重記録したこと、及びレリーフホログラム形成層3に、30mm×40mmサイズの第1の絵画モチーフ1のホログラムレリーフを形成したこと以外は、実施例1と同様にして、実施例2のホログラムシートAを作製した。図3参照。実施例2のホログラムシートAを、実施例1と同様に評価したところ、このホログラムシートAを透明基材1側から室内蛍光灯可視光線10をあてて観察したとき、緑色の反射型ホログラム再生像第2の絵画モチーフホロ211を視認でき、単なるリップマンホログラムシートと判断した。図5参照。さらに、このホログラムシートAを365nm波長の光源紫外線12。浜松ホトニクス製UV-LEDモジュールLC-L2を用いて照明したところ、この紫外線は目視では見えず、赤色のレリーフホログラム再生像第1の絵画モチーフ発色14、及び、透過型ホログラムの再生像であるホログラム再生像第1の絵画モチーフ2ホロ115を確認することができ、さらに、緑色の反射型ホログラム再生像第2の絵画モチーフホロ213をも視認でき、意匠性に優れるものであったこと図5参照。、以外は実施例1と同様に良好な結果を得た。実施例3実施例1において、参照光として平行光を用いた体積ホログラム形成層2上に、メラミン樹脂からなる100μm厚さのレリーフホログラム形成層3を形成した後、回折角度40度の単純回折格子であるホログラムレリーフをレリーフホログラム形成層3上に形成したこと以外は、実施例1と同様にして、実施例3のホログラムシートAを作製した。図3参照。実施例3のホログラムシートAを、実施例1と同様に評価したところ、365nm波長の光源浜松ホトニクス製UVLEDモジュールLC―L2の照明紫外線7によって、赤色の平行光がレリーフホログラム再生像図4の発色8に位置づけられるもの。として現れ図示せず。、且つ、透過型ホログラムの再生像であるホログラム再生像絵画モチーフ2ホロ19がより明るく鮮明に確認することができたこと以外は、実施例1と同様の良好な結果を得た。図4参照。実施例4実施例1において、あらかじめ、クリプトンレーザー発光波長647nmを光源とし、30mm×40mmサイズの絵画モチーフ1のホログラムレリーフ再生像を再生することのできるレリーフホログラムシートを準備して図示せず。、このレリーフホログラムシートをクリプトンレーザー発光波長647nmを光源とする平行光で照明して得られるレリーフホログラムシートの発光面を、図1中の1の光学系に凸レンズ光学系を導入した方法により記録材料の手前100μmに結像するように設定して撮影したこと、及び、レリーフホログラム形成層3の厚さを100μmとしたこと以外は、実施例1と同様にして実施例4のホログラムシートAを作製した。図3参照。実施例4のホログラムシートAを、実施例1と同様に評価したところ、このホログラムシートAを365nm波長の光源浜松ホトニクス製UVLEDモジュールLC―L2を用いて照明紫外線7したところ、赤色のレリーフホログラム再生像第1の絵画モチーフ1発色8が現れ、且つ、透過型ホログラムの再生像であるホログラム再生像第1の絵画モチーフ2ホロ19がより鮮明に現れて、より正確に確認することができたこと図4参照。、さらには、クリプトンレーザー発光波長647nmを光源とする平行光にて、このホログラムシートAを照明しただけでは、なんらの像も現れなかったこと図示せず。、以外は実施例1と同様に良好な結果を得た。従って、実施例4のホログラムシートAはより高い偽造防止性を有すると思われた。比較例レリーフホログラム形成層及びフォトクロミック薄膜層を形成せず、その他は実施例1と同様にホログラムシートを形成し、比較例とした。実施例1と同様に観察したところ、励起光を照射しても何らの変化もなく、目視にて認識できるホログラム再生像を確認することはできなかった。このことより、このホログラムシートが真正なものでなく、このパスポートが偽物であると判断できた。"